(57)【要約】      （修正有）【課題】回路や蓄電素子が効率よく収納された半導体装置を提供する。【解決手段】半導体装置１０００は、第１のトランジスタ７２０と、第２のトランジスタ７３０と、蓄電素子７４０と、を含む。第１のトランジスタ７２０は、基板７００に設けられる。第２のトランジスタ７３０は、第１のトランジスタ７２０の上に設けられる。蓄電素子７４０は、第２のトランジスタ７３０の上に設けられる。第２のトランジスタ７３０のチャネル領域は、第１のトランジスタ７２０のチャネル領域７２３と異なる半導体で構成される。第２のトランジスタ７３０は、第１のトランジスタ７２０よりも、禁制帯幅が広い半導体で構成される。蓄電素子７４０には、充電することで連続使用時間を回復することが可能な蓄電素子が好ましく、固体電解質で構成される。【選択図】図２
2020010049.tif 000002
【特許請求の範囲】
【請求項１】
第１のトランジスタを含む第１の回路と、
前記第１のトランジスタ上の第１の絶縁膜と、
前記第１の絶縁膜上のキャパシタと、
前記キャパシタ上の第２の絶縁膜と、
前記第２の絶縁膜上の第２のトランジスタを含む第２の回路と、を有し、
前記第２のトランジスタは、チャネルが形成される半導体を有し、
前記半導体は、開口を有する半導体装置であって、
前記開口において前記半導体を貫通する接続電極を有し、
前記接続電極は、前記第１の回路と前記第２の回路を電気的に接続する半導体装置。
【請求項２】
第１のトランジスタを含む第１の回路と、
前記第１のトランジスタ上の第１の絶縁膜と、
前記第１の絶縁膜上のキャパシタと、
前記キャパシタ上の第２の絶縁膜と、
前記第２の絶縁膜上の第２のトランジスタを含む第２の回路と、を有し、
前記第２のトランジスタは、チャネルが形成される半導体を有し、
前記半導体は、第１の開口と第２の開口とを有する半導体装置であって、
前記第１の開口において前記半導体を貫通する第１の接続電極を有し、
前記第２の開口において前記半導体を貫通する第２の接続電極を有し、
前記第１の接続電極は、前記第１の回路と前記第２の回路とを電気的に接続する半導体装置。
【請求項３】
第１のトランジスタを含む第１の回路と、
前記第１のトランジスタ上の第１の絶縁膜と、
前記第１の絶縁膜上のキャパシタと、
前記キャパシタ上の第２の絶縁膜と、
前記第２の絶縁膜上の第２のトランジスタを含む第２の回路と、を有し、
前記第２のトランジスタは、チャネルが形成される半導体を有し、
前記半導体は、第１の開口と第２の開口とを有する半導体装置であって、
前記第１の開口において前記半導体を貫通する第１の接続電極を有し、
前記第２の開口において前記半導体を貫通する第２の接続電極を有し、
前記第２の接続電極は、前記キャパシタと前記第２の回路とを電気的に接続する半導体装置。
【請求項４】
第１のトランジスタを含む第１の回路と、
前記第１のトランジスタ上の第１の絶縁膜と、
前記第１の絶縁膜上のキャパシタと、
前記キャパシタ上の第２の絶縁膜と、
前記第２の絶縁膜上の第２のトランジスタを含む第２の回路と、を有し、
前記第２のトランジスタは、チャネルが形成される半導体を有し、
前記半導体は、第１の開口と第２の開口とを有する半導体装置であって、
前記第１の開口において前記半導体を貫通する第１の接続電極を有し、
前記第２の開口において前記半導体を貫通する第２の接続電極を有し、
前記第１の接続電極は、前記第１の回路と前記第２の回路とを電気的に接続し、
前記第２の接続電極は、前記キャパシタと前記第２の回路とを電気的に接続する半導体装置。
【発明の詳細な説明】
【技術分野】
【０００１】
本発明の一態様は半導体装置および電子機器に関する。
【０００２】
又は、本発明の一態様は、物、方法、又は製造方法に関する。又は、本発明は、プロセス
、マシン、マニュファクチャ、又は組成物（コンポジション・オブ・マター）に関する。
また、本発明の一態様は、半導体装置、表示装置、発光装置、蓄電装置、記憶装置、それ
らの駆動方法又はそれらの製造方法に関する。
【０００３】
なお、本明細書等において半導体装置とは、半導体特性を利用することで機能しうる装置
全般を指す。表示装置、電気光学装置、半導体回路及び電子機器は、半導体装置を有する
場合がある。
【背景技術】
【０００４】
近年、使用者が携帯する電子機器や、使用者が装着する電子機器が盛んに開発されている
。
【０００５】
使用者が携帯する電子機器や、使用者が装着する電子機器は、蓄電装置を電源として動作
するため、消費電力を極力抑えている。特に電子機器にＣＰＵ（Ｃｅｎｔｒａｌ  Ｐｒｏ
ｃｅｓｓｉｎｇ  Ｕｎｉｔ）が含まれている場合、ＣＰＵは動作時に多くの電力を消費す
るため、ＣＰＵの処理は消費電力に大きな影響を与える。
【０００６】
プラスチックもしくはプラスチックフィルム基板に高機能集積回路（ＣＰＵなど）を有し
、無線で電力または信号の送受信を行う半導体装置が、特許文献１に記載されている。
【０００７】
また、ＣＰＵのレジスタを、酸化物半導体トランジスタを用いた記憶回路で作製し、消費
電力の低減を行う半導体装置が、特許文献２に記載されている。
【０００８】
また、固体電解質を用いた電気二重層キャパシタ（ＥＤＬＣ：Ｅｌｅｃｔｒｉｃ  Ｄｏｕ
ｂｌｅ−Ｌａｙｅｒ  Ｃａｐａｃｉｔｏｒ）を作製する技術が提案されている（特許文献
３）。
【先行技術文献】
【特許文献】
【０００９】
【特許文献１】特開２００６−３２９２７号公報
【特許文献２】特開２０１３−２５１８８４号公報
【特許文献３】特開２０１３−１９１７６９号公報
【発明の概要】
【発明が解決しようとする課題】
【００１０】
あるＣＰＵを含む電子機器における消費電力の詳細を説明する。消費電力は、大きく分け
てＣＰＵによって消費される電力と、ＣＰＵ周辺のシステムによって消費される電力と、
電子機器の内外に接続された複数の入出力機器および周辺機器によって消費される電力と
、に分けることができる。ＣＰＵ周辺のシステムによって消費される電力には、コンバー
タでのロス、配線パターンでのロス、及びバスやコントローラなどでの消費電力などが含
まれる。
【００１１】
また、電子機器が小型化、薄型化すると、バッテリーやＥＤＬＣなどの蓄電素子もその制
限を受ける。しかし、上記蓄電素子は面積が小さくなると、容量が小さくなってしまう。
従って、より小さなスペースに回路や蓄電素子などを収納することとなる。
【００１２】
また、蓄電素子は、充電または放電によって発熱し、周囲に熱的影響を及ぼす恐れがある
。
【００１３】
電子機器が小型化して、より小さなスペースに回路や蓄電素子を収納するに従って、消費
電力と発熱をどう制御するかが、課題の一つとなっている。
【００１４】
本発明の一態様は、新規な半導体装置、回路や蓄電素子が効率よく収納された半導体装置
、消費電力が小さい半導体装置、または、発熱が抑えられた半導体装置を提案する。
【００１５】
また、本発明の一態様は、新規な構造の電子機器を提案する。具体的には、さまざまな外
観形状にすることができる新規な構造の電子機器を提案する。より具体的には、体に装着
して使用するウェアラブル型電子機器や、体内に埋め込んで使用する電子機器を提案する
。
【００１６】
なお、複数の課題の記載は、互いの課題の存在を妨げるものではない。なお、本発明の一
態様は、これらの課題の全て解決する必要はない。また、列記した以外の課題が、明細書
、図面、請求項などの記載から、自ずと明らかとなるものであり、これらの課題も、本発
明の一形態の課題となり得る。
【課題を解決するための手段】
【００１７】
本発明の一態様は、第１のトランジスタと、第２のトランジスタと、電気二重層キャパシ
タと、を有する半導体装置である。第１のトランジスタ、第２のトランジスタ及び電気二
重層キャパシタは、１つの基板に設けられることが好ましい。第１のトランジスタは、チ
ャネル領域に第１の半導体を有する。第２のトランジスタは、チャネル領域に第２の半導
体を有する。第２の半導体は、第１の半導体よりも広い禁制帯幅を有することが好ましい
。電気二重層キャパシタは、固体電解質を有することが好ましい。
【００１８】
本発明の一態様は、第１のトランジスタと、第２のトランジスタと、電気二重層キャパシ
タと、を有する半導体装置である。第１のトランジスタ、第２のトランジスタ及び電気二
重層キャパシタは、１つの基板に設けられることが好ましい。第１のトランジスタは、チ
ャネル領域に第１の半導体を有する。第２のトランジスタは、チャネル領域に第２の半導
体を有する。第２の半導体は、第１の半導体よりも広い禁制帯幅を有することが好ましい
。電気二重層キャパシタは、イオン液体を含むことが好ましい。
【００１９】
上記態様において、第１の半導体はシリコンを含み、第２の半導体は酸化物半導体を含む
ことが好ましい。
【００２０】
上記態様において、電気二重層キャパシタは、無線で充電される機能を有することが好ま
しい。
【００２１】
上記態様において、基板に半導体基板を用いても良い。
【００２２】
上記態様において、基板に可撓性基板を用いても良い。
【００２３】
本発明の一態様は、上記態様に記載の半導体装置と、マイクロフォン、スピーカ、表示部
、および操作キーのうちの少なくとも１つと、を有する電子機器である。
【００２４】
なお、本明細書等において、蓄電素子とは、蓄電機能を有する素子全般を指す。例えば、
リチウムイオン二次電池、リチウムイオンキャパシタ、および電気二重層キャパシタなど
を含む。
【００２５】
また、本明細書等において、蓄電装置とは、上記蓄電素子を含む装置全般を指す。
【００２６】
また、本明細書にて用いる「第１」、「第２」、「第３」という序数詞は、構成要素の混
同を避けるために付したものであり、数的に限定するものではないことを付記する。
【００２７】
また、本明細書において、「上に」、「下に」などの配置を示す語句は、構成同士の位置
関係を、図面を参照して説明するために、便宜上用いている。また、構成同士の位置関係
は、各構成を描写する方向に応じて適宜変化するものである。従って、明細書で説明した
語句に限定されず、状況に応じて適切に言い換えることができる。
【００２８】
また、本明細書等において、トランジスタとは、ゲートと、ドレインと、ソースとを含む
少なくとも三つの端子を有する素子である。そして、ドレイン（ドレイン端子、ドレイン
領域またはドレイン電極層）とソース（ソース端子、ソース領域またはソース電極層）の
間にチャネル領域を有しており、ドレインとチャネル領域とソースとを介して電流を流す
ことができるものである。なお、本明細書等において、チャネル領域とは、電流が主とし
て流れる領域をいう。
【００２９】
また、ソースやドレインの機能は、異なる極性のトランジスタを採用する場合や、回路動
作において電流の方向が変化する場合などには入れ替わることがある。このため、本明細
書等においては、ソースやドレインの用語は、入れ替えて用いることができるものとする
。
【００３０】
なお、「膜」という言葉と、「層」という言葉とは、場合によっては、または、状況に応
じて、互いに入れ替えることが可能である。例えば、「導電層」という用語を、「導電膜
」という用語に変更することが可能な場合がある。または、例えば、「絶縁膜」という用
語を、「絶縁層」という用語に変更することが可能な場合がある。
【発明の効果】
【００３１】
本発明の一態様により、新規な半導体装置を提供すること、回路や蓄電素子が効率よく収
納された半導体装置を提供すること、消費電力が小さい半導体装置を提供すること、また
は、発熱が抑えられた半導体装置を提供することが可能になる。
【００３２】
また、本発明の一態様により、新規な構造の電子機器を提供することが可能になる。具体
的には、さまざまな外観形状にすることができる新規な構造の電子機器を提供することが
可能になる。より具体的には、体に装着して使用するウェアラブル型電子機器や、体内に
埋め込んで使用する電子機器を提供することが可能になる。
【００３３】
なお、これらの効果の記載は、他の効果の存在を妨げるものではない。なお、本発明の一
態様は、これらの効果の全てを有する必要はない。なお、これら以外の効果は、明細書、
図面、請求項などの記載から、自ずと明らかとなるものであり、明細書、図面、請求項な
どの記載から、これら以外の効果を抽出することが可能である。
【図面の簡単な説明】
【００３４】
【図１】半導体装置の構成例を示すブロック図。
【図２】半導体装置の構成例を示す断面図。
【図３】トランジスタの断面図。
【図４】半導体装置の構成例を示す断面図。
【図５】電気二重層キャパシタの構成例を示す上面図及び断面図。
【図６】電気二重層キャパシタの構成例を示す上面図及び断面図。
【図７】電気二重層キャパシタの構成例を示す上面図及び断面図。
【図８】電気二重層キャパシタの作製方法を説明する示す断面図。
【図９】電気二重層キャパシタの構成例を示す上面図及び断面図。
【図１０】電気二重層キャパシタの構成例を示す断面図。
【図１１】トランジスタの構成例を示す上面図及び断面図。
【図１２】トランジスタの構成例を示す断面図及びエネルギーバンド図。
【図１３】トランジスタの構成例を示す断面図。
【図１４】トランジスタの構成例を示す断面図。
【図１５】トランジスタの構成例を示す断面図。
【図１６】電子機器の一例を示す斜視図。
【図１７】電子機器の一例を示す図。
【図１８】電子機器の一例を示す図。
【図１９】電子機器の一例を示す図。
【図２０】電子機器の一例を示す斜視図および上面図。
【図２１】半導体装置の構成例を示す断面図。
【図２２】トランジスタの構成例を示す上面図及び断面図。
【発明を実施するための形態】
【００３５】
以下、実施の形態について図面を参照しながら説明する。但し、実施の形態は多くの異な
る態様で実施することが可能であり、趣旨及びその範囲から逸脱することなくその形態及
び詳細を様々に変更し得ることは当業者であれば容易に理解される。従って、本発明は、
以下の実施の形態の記載内容に限定して解釈されるものではない。また、以下に説明する
実施の形態及び実施例において、同一部分又は同様の機能を有する部分には同一の符号を
異なる図面間で共通して用い、その繰り返しの説明は省略する。
【００３６】
また、図面において、大きさ、層の厚さ、又は領域は、明瞭化のために誇張されている場
合がある。よって、必ずしもそのスケールに限定されない。なお図面は、理想的な例を模
式的に示したものであり、図面に示す形状又は値などに限定されない。
【００３７】
（実施の形態１）
〈デバイスのブロック図〉
図１は、本発明の一態様であるデバイス１０のブロック図を示している。
【００３８】
本実施の形態にかかるデバイス１０は、制御モジュール１５と、表示モジュール２１と、
通信モジュール２６とを有する。制御モジュール１５は、デバイス１０全体の制御と、通
信や、表示部１６への情報の表示を制御するコントローラである。
【００３９】
制御モジュール１５は、ＣＰＵ１１、蓄電素子１２、レギュレータ１３、および無線受信
部１４を有する。
【００４０】
また、表示モジュール２１は、表示部１６、表示駆動回路１９、蓄電素子１７、レギュレ
ータ１８、および無線受信部２０を有する。
【００４１】
また、通信モジュール２６は、通信回路２２、蓄電素子２３、レギュレータ２４、および
無線受信部２５を有する。
【００４２】
レギュレータとは電子回路の一種であり、出力される電圧または電流を常に一定に保つよ
うに制御する回路のことである。レギュレータは、電力負荷の程度などによって、リニア
レギュレータとスイッチングレギュレータの２種類に分類される。なお、スイッチングレ
ギュレータはＤＣＤＣコンバータとも呼ばれる。
【００４３】
各モジュールは、それぞれレギュレータと蓄電素子を有している。各蓄電素子は充電する
ことで連続使用時間を回復することが可能であり、無線充電ができるように回路が接続さ
れている。各蓄電素子は、それぞれのレギュレータを介してそれぞれの無線受信部と電気
的に接続される構成とする。各レギュレータは、接続されている蓄電素子から各機能回路
に必要な電力または信号を供給する。また、各レギュレータは、接続されている蓄電素子
が充電している時に、過充電などを防止する機能をもつ。
【００４４】
各モジュールの蓄電素子は、同じモジュール内の各機能回路と、同じ基板に設けられるこ
とが好ましい。このようにすることで、デバイス１０を小型化、または薄膜化することが
できる。
【００４５】
デバイス１０は、それぞれのモジュールを独立してオン状態、或いはオフ状態とすること
ができる。使用するモジュールのみを選択的に駆動させるオペレーティングシステムによ
り、デバイス１０の省電力化を図ることができる。
【００４６】
例えば、使用者が通信機能を用いることなく、表示部１６で情報を見る場合、通信モジュ
ール２６においては、通信回路２２への電力を遮断し、蓄電素子２３を使わないオフ状態
とし、表示モジュール２１及び制御モジュール１５をオン状態とする。
【００４７】
さらに、静止画であれば、表示モジュール２１及び制御モジュール１５をオン状態として
表示部１６で静止画を表示させた後、静止画を表示させたまま制御モジュール１５をオフ
状態としても、表示モジュール２１のみをオン状態として静止画を表示し続けることがで
きる。この場合、静止画を表示しているものの制御モジュール１５は動作させておらず、
外から見て制御モジュール１５の消費電力はゼロとみなすこともできる。なお、表示部１
６において、オフ電流の低い酸化物半導体（例えばＩｎ、Ｇａ、及びＺｎを含む酸化物材
料など）トランジスタを用いる、または画素ごとにメモリを有する構成とすれば、静止画
表示後に蓄電素子１７からの電力供給を遮断しても一定時間の間であれば、静止画を表示
しつづけることもできる。
【００４８】
このように、電子機器に使用する部品ごとに蓄電素子を設け、使用する部品のみを選択的
に駆動させることで、省電力化を図ることができる。
【００４９】
各モジュールの蓄電素子には、ＥＤＬＣが用いられることが好ましい。ＥＤＬＣは、大容
量でありながら急速充放電が可能な特徴を有している。そのため、デバイス１０の高速動
作を可能にすることができる。
【００５０】
また、上記ＥＤＬＣの電解質は、固体で構成されることが好ましい。固体の電解質は、液
体の電解質に比べて液漏れが無く、室温よりも高温で使用できるため、安全である。
【００５１】
また、上記ＥＤＬＣは、電解質として難燃性及び難揮発性であるイオン液体を含むことが
好ましい。イオン液体を用いることで、ＥＤＬＣの内部短絡や、過充電等によって内部温
度が上昇しても、蓄電素子の破裂や発火などを防ぐことができる。
【００５２】
なお、ＣＰＵ１１のレジスタに、酸化物半導体トランジスタを含むメモリセルを用いるこ
とが好ましい。ＣＰＵ１１に酸化物半導体トランジスタを用いることで、一時的にＣＰＵ
１１の動作を停止し、電源電圧の供給を停止した場合においてもデータを保持することが
可能であり、消費電力の低減を行うことができる。具体的には、例えば、パーソナルコン
ピュータのユーザーが、キーボードなどの入力装置への情報の入力を停止している間でも
、ＣＰＵ１１の動作を停止することができ、それにより消費電力を低減することができる
。
【００５３】
また、レギュレータ１３、１８及び２４に用いるトランジスタとして酸化物半導体トラン
ジスタを用いると、オフ電流が小さいため、省電力化を図ることができる。特に、酸化物
半導体トランジスタで制御回路が構成されたレギュレータ（ＤＣ−ＤＣコンバータ）は、
１５０℃以上の高温下でも動作可能である。よって、このような実施形態に係るＤＣ−Ｄ
Ｃコンバータは、動作時に温度が上昇する可能性が高い電子機器に好適である。
【００５４】
本実施の形態では、表示モジュール２１、制御モジュール１５、及び通信モジュール２６
がそれぞれ蓄電素子を有する例を示したが、特にこれら３つの蓄電素子に限定されず、さ
らに機能モジュール及びその蓄電素子を加えて４つ以上の蓄電素子を有する電子機器とし
てもよい。
【００５５】
例えば、デバイス１０の外装体をフレキシブルな材料とすれば、体に装着して使用するウ
ェアラブル型デバイスを実現できる。その場合、小型の蓄電素子をデバイス１０内部に分
散させて配置することにより、一つの大きな蓄電素子を有するデバイスよりも重量感を軽
減することができる。また、個々の小型の蓄電素子が発熱しても使用者の装着感を阻害し
ない。
【００５６】
次に、デバイス１０に用いることが可能な半導体装置について、図２乃至図４を用いて説
明を行う。
【００５７】
〈半導体装置の構成例１〉
図２は、同一基板に作製された、第１のトランジスタ７２０と、第２のトランジスタ７３
０と、蓄電素子７４０と、を含む半導体装置１０００の断面図を示している。第１のトラ
ンジスタ７２０は基板７００に設けられ、第２のトランジスタ７３０は第１のトランジス
タ７２０の上に設けられ、蓄電素子７４０は第２のトランジスタ７３０の上に設けられて
いる。
【００５８】
第２のトランジスタ７３０のチャネル領域は、第１のトランジスタ７２０のチャネル領域
と異なる半導体で構成されることが好ましい。特に、第２のトランジスタ７３０は、第１
のトランジスタ７２０よりも、禁制帯幅が広い半導体（ワイドバンドギャップ半導体）で
構成されることが好ましい。例えば、第１のトランジスタ７２０の半導体材料をシリコン
、ゲルマニウム、シリコンゲルマニウム、炭化シリコン、またはガリウムヒ素などとし、
第２のトランジスタ７３０の半導体材料を酸化物半導体とすることが好ましい。半導体材
料として、単結晶シリコンなどを用いたトランジスタは、高速動作が容易である。一方で
、酸化物半導体を用いたトランジスタは、オフ電流が低い。
【００５９】
蓄電素子７４０は、デバイス１０の各モジュールに含まれる蓄電素子を表している。蓄電
素子７４０には、充電することで連続使用時間を回復することが可能な蓄電素子が好まし
い。特に、ＥＤＬＣが好ましい。ＥＤＬＣは、大容量でありながら急速充放電が可能な特
徴を有している。そのため、半導体装置１０００の高速動作を可能にする。
【００６０】
また、上記ＥＤＬＣの電解質は、固体で構成されることが好ましい。固体の電解質は、液
体の電解質に比べて液漏れが無く、室温よりも高温で使用できるため、安全である。
【００６１】
また、上記ＥＤＬＣは、電解質として難燃性及び難揮発性であるイオン液体を含むことが
好ましい。イオン液体を用いることで、ＥＤＬＣの内部短絡や、過充電等によって内部温
度が上昇しても、蓄電素子の破裂や発火などを防ぐことができる。
【００６２】
半導体装置１０００は、基板７００と、第１のトランジスタ７２０と、素子分離層７２７
と、絶縁膜７３１と、第２のトランジスタ７３０と、絶縁膜７３２と、絶縁膜７４１と、
蓄電素子７４０と、絶縁膜７４２と、プラグ７０１と、プラグ７０２と、プラグ７０３と
、プラグ７０４と、配線７０５と、配線７０６と、配線７０７と、配線７０８とを有し、
第１のトランジスタ７２０は、ゲート電極７２６と、ゲート絶縁膜７２４と、側壁絶縁層
７２５と、ソース領域又はドレイン領域として機能する不純物領域７２１と、ＬＤＤ（Ｌ
ｉｇｈｔｌｙ  Ｄｏｐｅｄ  Ｄｒａｉｎ）領域やエクステンション領域として機能する不
純物領域７２２と、チャネル領域７２３と、を有する。
【００６３】
不純物領域７２１の不純物濃度は、不純物領域７２２よりも高い。ゲート電極７２６およ
び側壁絶縁層７２５をマスクとして用いて、不純物領域７２１及び不純物領域７２２を自
己整合的に形成することができる。
【００６４】
基板７００としては、シリコンや炭化シリコンからなる単結晶半導体基板、多結晶半導体
基板、シリコンゲルマニウムからなる化合物半導体基板や、ＳＯＩ（Ｓｉｌｉｃｏｎ  ｏ
ｎ  Ｉｎｓｕｌａｔｏｒ）基板などを用いることができる。半導体基板を用いて形成され
たトランジスタは、高速動作が容易である。なお、基板７００としてｐ型の単結晶シリコ
ン基板を用いた場合、基板７００の一部にｎ型を付与する不純物元素を添加してｎ型のウ
ェルを形成し、ｎ型のウェルが形成された領域にｐ型のトランジスタを形成することも可
能である。ｎ型を付与する不純物元素としては、リン（Ｐ）、砒素（Ａｓ）等を用いるこ
とができる。ｐ型を付与する不純物元素としては、ボロン（Ｂ）等を用いることができる
。
【００６５】
また、基板７００は金属基板または絶縁基板上に半導体膜を設けたものでもよい。該金属
基板として、例えば、ステンレス・スチル基板、ステンレス・スチル・ホイルを有する基
板、タングステン基板、タングステン・ホイルを有する基板などが挙げられる。該絶縁基
板として、例えば、ガラス基板、石英基板、プラスチック基板、可撓性基板、貼り合わせ
フィルム、繊維状の材料を含む紙、又は基材フィルムなどが挙げられる。ガラス基板の一
例としては、バリウムホウケイ酸ガラス、アルミノホウケイ酸ガラス、又はソーダライム
ガラスなどがある。可撓性基板の一例としては、ポリエチレンテレフタレート（ＰＥＴ）
、ポリエチレンナフタレート（ＰＥＮ）、ポリエーテルサルフォン（ＰＥＳ）に代表され
るプラスチック、又はアクリル等の可撓性を有する合成樹脂などがある。貼り合わせフィ
ルムの一例としては、ポリプロピレン、ポリエステル、ポリフッ化ビニル、又はポリ塩化
ビニルなどがある。基材フィルムの一例としては、ポリエステル、ポリアミド、ポリイミ
ド、アラミド、エポキシ、無機蒸着フィルム、又は紙類などがある。
【００６６】
なお、ある基板を用いて半導体素子を形成し、その後、別の基板に半導体素子を転置して
もよい。半導体素子が転置される基板の一例としては、上述した基板に加え、紙基板、セ
ロファン基板、アラミドフィルム基板、ポリイミドフィルム基板、石材基板、木材基板、
布基板（天然繊維（絹、綿、麻）、合成繊維（ナイロン、ポリウレタン、ポリエステル）
若しくは再生繊維（アセテート、キュプラ、レーヨン、再生ポリエステル）などを含む）
、皮革基板、又はゴム基板などがある。これらの基板を用いることにより、特性のよいト
ランジスタの形成、消費電力の小さいトランジスタの形成、壊れにくい装置の製造、耐熱
性の付与、軽量化、又は薄型化を図ることができる。
【００６７】
第１のトランジスタ７２０は素子分離層７２７により、基板７００に形成される他のトラ
ンジスタと分離されている。
【００６８】
第１のトランジスタ７２０としてシリサイド（サリサイド）を有するトランジスタや、側
壁絶縁層を有さないトランジスタを用いてもよい。シリサイド（サリサイド）を有する構
造であると、ソース領域およびドレイン領域がより低抵抗化でき、半導体装置の高速化が
可能である。また、低電圧で動作できるため、半導体装置の消費電力を低減することが可
能である。
【００６９】
第２のトランジスタ７３０は、酸化物半導体トランジスタである。第２のトランジスタ７
３０の詳細については、後述する実施の形態３で説明を行う。
【００７０】
ここで、下層に設けられる第１のトランジスタ７２０にシリコン系半導体材料を用いた場
合、第１のトランジスタ７２０の半導体膜の近傍に設けられる絶縁膜中の水素はシリコン
のダングリングボンドを終端し、第１のトランジスタ７２０の信頼性を向上させる効果が
ある。一方、上層に設けられる第２のトランジスタ７３０に酸化物半導体を用いた場合、
第２のトランジスタ７３０の半導体膜の近傍に設けられる絶縁膜中の水素は、酸化物半導
体中にキャリアを生成する要因の一つとなるため、第２のトランジスタ７３０の信頼性を
低下させる要因となる場合がある。したがって、シリコン系半導体材料を用いた第１のト
ランジスタ７２０の上層に酸化物半導体を用いた第２のトランジスタ７３０を積層して設
ける場合、これらの間に水素の拡散を防止する機能を有する絶縁膜７３１を設けることは
特に効果的である。絶縁膜７３１により、下層に水素を閉じ込めることで第１のトランジ
スタ７２０の信頼性が向上することに加え、下層から上層に水素が拡散することが抑制さ
れることで第２のトランジスタ７３０の信頼性も同時に向上させることができる。
【００７１】
絶縁膜７３１としては、例えば酸化アルミニウム、酸化窒化アルミニウム、酸化ガリウム
、酸化窒化ガリウム、酸化イットリウム、酸化窒化イットリウム、酸化ハフニウム、酸化
窒化ハフニウム、イットリア安定化ジルコニア（ＹＳＺ）等を用いることができる。
【００７２】
また、酸化物半導体膜を含んで構成される第２のトランジスタ７３０を覆うように、第２
のトランジスタ７３０上に水素の拡散を防止する機能を有する絶縁膜７３２を形成するこ
とが好ましい。絶縁膜７３２としては、絶縁膜７３１と同様の材料を用いることができ、
特に酸化アルミニウムを適用することが好ましい。酸化アルミニウム膜は、水素、水分な
どの不純物および酸素の双方に対して膜を透過させない遮断（ブロッキング）効果が高い
。したがって、第２のトランジスタ７３０を覆う絶縁膜７３２として酸化アルミニウム膜
を用いることで、第２のトランジスタ７３０に含まれる酸化物半導体膜からの酸素の脱離
を防止するとともに、酸化物半導体膜への水および水素の混入を防止することができる。
【００７３】
プラグ７０１乃至プラグ７０４、及び配線７０５乃至配線７０７は、銅（Ｃｕ）、タング
ステン（Ｗ）、モリブデン（Ｍｏ）、金（Ａｕ）、アルミニウム（Ａｌ）、マンガン（Ｍ
ｎ）、チタン（Ｔｉ）、タンタル（Ｔａ）、ニッケル（Ｎｉ）、クロム（Ｃｒ）、鉛（Ｐ
ｂ）、錫（Ｓｎ）、鉄（Ｆｅ）、コバルト（Ｃｏ）の低抵抗材料からなる単体、もしくは
合金、またはこれらを主成分とする化合物を含む導電膜の単層または積層とすることが好
ましい。特に、耐熱性と導電性を両立するタングステンやモリブデンなどの高融点材料を
用いることが好ましい。また、アルミニウムや銅などの低抵抗導電性材料で形成すること
が好ましい。さらに、Ｃｕ−Ｍｎ合金を用いると、酸素を含む絶縁体との界面に酸化マン
ガンを形成し、酸化マンガンがＣｕの拡散を抑制する機能を持つので好ましい。
【００７４】
蓄電素子７４０は、充電することで連続使用時間を回復することが可能な電気二重層キャ
パシタであり、且つ、固体電解質を含む全固体電池である。また、蓄電素子７４０は無線
充電が可能となるように、レギュレータを介して無線受信部と電気的に接続されている。
【００７５】
また、蓄電素子７４０は、半導体製造プロセスを用いて作製してもよい。なお、半導体製
造プロセスとは、成膜工程、結晶化工程、メッキ工程、洗浄工程、リソグラフィ工程、エ
ッチング工程、研磨工程、不純物注入工程、熱処理工程など、半導体デバイスを製造する
ときに用いられる手法全般を表す。
【００７６】
なお、蓄電素子７４０の詳細については、後述する実施の形態２で説明を行う。
【００７７】
絶縁膜７４１は、酸化シリコン、酸化窒化シリコン、窒化酸化シリコン、窒化シリコン、
酸化アルミニウム、窒化アルミニウム、酸化窒化アルミニウム、酸化ハフニウム、酸化ジ
ルコニウム、酸化イットリウム、酸化ガリウム、酸化ランタン、酸化セシウム、酸化タン
タルまたは酸化マグネシウムの一種以上を選択して、単層または積層で用いればよい。
【００７８】
蓄電素子７４０がリチウムを含む場合、絶縁膜７４１はリチウムの拡散を防ぐ（ブロック
する）機能を有することが好ましい。蓄電素子７４０に含まれるリチウムが、可動イオン
として半導体素子（第１のトランジスタ７２０または第２のトランジスタ７３０）へ侵入
すると、半導体素子の劣化を引き起こす。絶縁膜７４１がリチウムイオンをブロックする
ことで、信頼性の高い半導体装置を提供することができる。
【００７９】
蓄電素子７４０がリチウムを含む場合、絶縁膜７４１は、フッ素、塩素、臭素、ヨウ素な
どのハロゲンを含むことが好ましい。絶縁膜７４１がハロゲンを含むことで、アルカリ金
属であるリチウムと容易に結合し、リチウムが絶縁膜７４１の中で固定化され、リチウム
が絶縁膜７４１の外へ拡散することを防ぐことができる。
【００８０】
例えば、絶縁膜７４１として、窒化シリコンをＣＶＤ（Ｃｈｅｍｉｃａｌ  Ｖａｐｏｒ  
Ｄｅｐｏｓｉｔｉｏｎ）法で成膜した場合、原料ガス中に体積比で３％から６％、例えば
５％ほどのハロゲンを含むガスを混入させておくと、得られる窒化シリコン膜中にハロゲ
ンが取り込まれる。絶縁膜７４１に含まれるハロゲン元素は、二次イオン質量分析法（Ｓ
ＩＭＳ：Ｓｅｃｏｎｄａｒｙ  Ｉｏｎ  Ｍａｓｓ  Ｓｐｅｃｔｒｏｍｅｔｒｙ）により得
られる濃度を、１×１０１７ａｔｏｍｓ／ｃｍ３以上、好ましくは１×１０１８ａｔｏｍ
ｓ／ｃｍ３以上、より好ましくは１×１０１９ａｔｏｍｓ／ｃｍ３以上とする。
【００８１】
絶縁膜７４２は、蓄電素子７４０を保護する機能を有する。絶縁膜７４２としては、例え
ば樹脂（ポリイミド樹脂、ポリアミド樹脂、アクリル樹脂、シロキサン樹脂、エポキシ樹
脂、フェノール樹脂など）、ガラス、アモルファス化合物、セラミックス等の絶縁性材料
を用いることができる。また、樹脂の層間に、吸水層としてフッ化カルシウムなどを有す
る層を設けてもよい。絶縁膜７４２は、スピンコート法、インクジェット法などによって
形成する事ができる。また、絶縁膜７４２は、酸化シリコン、酸化窒化シリコン、窒化酸
化シリコン、窒化シリコン、酸化アルミニウム、窒化アルミニウム、酸化窒化アルミニウ
ム、酸化ハフニウム、酸化ジルコニウム、酸化イットリウム、酸化ガリウム、酸化ランタ
ン、酸化セシウム、酸化タンタルまたは酸化マグネシウムの一種以上を選択して、単層ま
たは積層で作製してもよい。
【００８２】
半導体装置１０００は、蓄電素子７４０の上に、さらに半導体素子を作製してもよい、こ
の場合、絶縁膜７４１と同様に、絶縁膜７４２にリチウムの拡散を防ぐ（ブロックする）
機能を有することが好ましい。絶縁膜７４２がリチウムをブロックすることで、信頼性の
高い半導体装置を提供することができる。
【００８３】
蓄電素子７４０の上に半導体素子を作製する場合、絶縁膜７４２は、絶縁膜７４１と同様
に、フッ素、塩素、臭素、ヨウ素などのハロゲンを含むことが好ましい。絶縁膜７４２が
ハロゲンを含むことで、アルカリ金属であるリチウムと容易に結合し、リチウムが絶縁膜
７４２の外へ拡散することを防ぐことができる。
【００８４】
なお、図２乃至図４において、符号及びハッチングパターンが与えられていない領域は絶
縁体で構成された領域を表している。該領域には、酸化アルミニウム、窒化酸化アルミニ
ウム、酸化マグネシウム、酸化シリコン、酸化窒化シリコン、窒化酸化シリコン、窒化シ
リコン、酸化ガリウム、酸化ゲルマニウム、酸化イットリウム、酸化ジルコニウム、酸化
ランタン、酸化ネオジム、酸化ハフニウム、酸化タンタルなどから選ばれた一種以上含む
絶縁体を用いることができる。また、該領域には、ポリイミド樹脂、ポリアミド樹脂、ア
クリル樹脂、シロキサン樹脂、エポキシ樹脂、フェノール樹脂等の有機樹脂を用いること
もできる。
【００８５】
図２の半導体装置１０００は、蓄電素子７４０の上部に、ヒートシンク、水冷クーラー、
冷却ファンなどの冷却装置を設けることが好ましい。冷却装置を設けることで、蓄電素子
７４０の発熱による、半導体装置１０００の誤動作を防ぐことができる。
【００８６】
図２の半導体装置１０００は、蓄電素子７４０と第１のトランジスタ７２０及び第２のト
ランジスタ７３０との間に、エアギャップ（真空層の隙間）を設けてもよい。エアギャッ
プを設けることで、蓄電素子７４０から発熱した熱が、第１のトランジスタ７２０及び第
２のトランジスタ７３０まで伝わるのを防ぐことができ、熱による第１のトランジスタ７
２０及び第２のトランジスタ７３０の誤動作を防ぐことができる。
【００８７】
図２は、蓄電素子７４０を、第１のトランジスタ７２０及び第２のトランジスタ７３０の
上に設けているが、蓄電素子７４０を、第１のトランジスタ７２０と第２のトランジスタ
７３０の間に設けてもよい。その場合、第１のトランジスタ７２０、蓄電素子７４０、第
２のトランジスタ７３０の順に素子が形成されることになる。特に、蓄電素子７４０を作
製する際に、第２のトランジスタ７３０を破壊するほどの高温な熱処理が必要な場合、蓄
電素子７４０を形成してから第２のトランジスタ７３０を形成することが好ましい。
【００８８】
例えば、第１のトランジスタ７２０及び第２のトランジスタ７３０を用いて、図１のデバ
イス１０に含まれるＣＰＵ１１またはレギュレータ１３などの回路を作製し、蓄電素子７
４０をこれら回路と同一基板に作製することで、デバイス１０を小型化又は薄膜化するこ
とが可能になる。
【００８９】
〈半導体装置の構成例２〉
図２では、第１のトランジスタ７２０がプレーナ型のトランジスタの場合を示したが、第
１のトランジスタ７２０の形状はこれに限定されない。例えば、図３に示すように、ＦＩ
Ｎ（フィン）型、またはＴＲＩ−ＧＡＴＥ（トライゲート）型のトランジスタ７５０を、
第１のトランジスタ７２０として用いてもよい。
【００９０】
図３は、トランジスタ７５０の断面図を示している。左側に示した断面図は、トランジス
タ７５０のチャネル長方向の断面図を示し、右型に示した断面図は、トランジスタ７５０
のチャネル幅方向の断面図を示している。
【００９１】
図３では、基板７００の上に、絶縁膜７５７が設けられている。基板７００は、先端の細
い凸部（フィンともいう）を有する。なお、凸部の上には、絶縁膜が設けられていてもよ
い。その絶縁膜は、凸部を形成するときに、基板７００がエッチングされないようにする
ためのマスクとして機能するものである。なお、凸部は、先端が細くなくてもよく、例え
ば、略直方体の凸部であってもよいし、先端が太い凸部であってもよい。基板７００の凸
部の上には、ゲート絶縁膜７５４が設けられ、その上には、ゲート電極７５６及び側壁絶
縁層７５５が設けられている。基板７００には、ソース領域又はドレイン領域として機能
する不純物領域７５１と、ＬＤＤ領域やエクステンション領域として機能する不純物領域
７５２と、チャネル領域７５３が形成されている。なお、ここでは、基板７００が、凸部
を有する例を示したが、本発明の一態様に係る半導体装置は、これに限定されない。例え
ば、ＳＯＩ基板を加工して、凸部を有する半導体領域を形成しても構わない。
【００９２】
〈半導体装置の構成例３〉
図４に示した半導体装置１２００は、第１のトランジスタ７２０及び蓄電素子７４０が第
２のトランジスタ７３０の下層に設けられ、且つ第１のトランジスタ７２０と蓄電素子７
４０が重ならないという点で、図２の半導体装置１０００と相違する。
【００９３】
半導体装置１２００は、図４に示した構成にすることで、第１のトランジスタ７２０と、
蓄電素子７４０に接続されるプラグ及び配線を同時に作製することができ、工程を簡略化
することができる。また、蓄電素子７４０を作製する際に、プラグ７０１または配線７０
５が破壊される程の高温処理が必要な場合、図４の構成にすることで、プラグ７０１また
は配線７０５よりも蓄電素子７４０を先に形成することが可能になり好ましい。
【００９４】
なお、図４では、第１のトランジスタ７２０を形成した後に、蓄電素子７４０を形成して
いるが、蓄電素子７４０を先に形成してから、第１のトランジスタ７２０を形成してもよ
い。特に、蓄電素子７４０を形成する際に、第１のトランジスタ７２０が破壊される程の
高温処理が必要な場合は、先に蓄電素子７４０を形成してから、第１のトランジスタ７２
０を形成した方が好ましい。
【００９５】
半導体装置１２００のその他の構成要素に関しては、半導体装置１０００の記載を参照す
ればよい。
【００９６】
以上、本実施の形態で示す構成、方法は、他の実施の形態で示す構成、方法と適宜組み合
わせて用いることができる。
【００９７】
（実施の形態２）
本実施の形態では、実施の形態１で示した蓄電素子に用いることが可能な電気二重層キャ
パシタ（ＥＤＬＣ）の詳細及び構成例について、図を用いて詳述する。
【００９８】
〈蓄電素子の構成例１〉
図５（Ａ）は、ＥＤＬＣ２００の上面図であり、図５（Ａ）における一点鎖線Ｘ−Ｙにお
ける断面図を図５（Ｂ）に示す。なお、図５（Ａ）では、図の明瞭化のために一部の要素
を拡大、縮小、または省略して図示している。
【００９９】
図５（Ａ）及び（Ｂ）に示すＥＤＬＣ２００は、絶縁膜２０１と、絶縁膜２０１上に形成
された集電体層２０２と、集電体層２０２上に形成された活物質層２０３と、活物質層２
０３上に形成された電解質層２０４と、電解質層２０４上に形成された活物質層２０５と
、活物質層２０５上に形成された集電体層２０６と、を有する。集電体層２０２及び活物
質層２０３は、正極及び負極の一方としての機能を有し、活物質層２０５及び集電体層２
０６は、正極及び負極の他方としての機能を有する。さらに、少なくとも集電体層２０６
上に、絶縁膜２０７が成膜され、絶縁膜２０７の開口部には、配線２０８が形成され、配
線２０８は、集電体層２０６と電気的に接続されている。
【０１００】
絶縁膜２０１は、酸化シリコン、酸化窒化シリコン、窒化酸化シリコン、窒化シリコン、
酸化アルミニウム、窒化アルミニウム、酸化窒化アルミニウム、酸化ハフニウム、酸化ジ
ルコニウム、酸化イットリウム、酸化ガリウム、酸化ランタン、酸化セシウム、酸化タン
タルまたは酸化マグネシウムの一種以上を選択して、単層または積層で用いればよい。
【０１０１】
集電体層２０２及び集電体層２０６は、スパッタリング法、ＣＶＤ法、ナノインプリント
法、蒸着法、塗布法などにより形成することができる。スパッタリング法を用いた場合、
ＲＦではなくＤＣ電源を用いて成膜することが好ましい。ＤＣ電源を用いたスパッタリン
グ法は、成膜レートが大きく、そのためタクトが短くなり、好ましい。集電体層２０２及
び集電体層２０６の膜厚は、例えば１００ｎｍ以上１００μｍ以下とすればよい。
【０１０２】
集電体層２０２及び集電体層２０６は、例えば、導電材料などを用いることができる。導
電材料として、例えば、金、白金、亜鉛、鉄、ニッケル、銅、アルミニウム、チタン、タ
ンタル、マンガンの一種以上を選択して、単層または積層で用いればよい。また、上記金
属の合金またはこれらを主成分とする化合物を含む導電膜を、単層または積層で用いても
よい。また、シリコン、ネオジム、スカンジウム、モリブデンなどの耐熱性を向上させる
元素が添加されたアルミニウム合金を用いることができる。また、シリコンと反応してシ
リサイドを形成する金属元素で形成してもよい。シリコンと反応してシリサイドを形成す
る金属元素としては、ジルコニウム、チタン、ハフニウム、バナジウム、ニオブ、タンタ
ル、クロム、モリブデン、タングステン、コバルト、ニッケル等がある。
【０１０３】
活物質層２０３及び活物質層２０５は、イオンを吸着・脱離させることが可能な高比表面
積の材料を用いればよい。例えば炭素系材料を用いることができる。炭素系材料としては
、活性炭、黒鉛、易黒鉛化性炭素（ソフトカーボン）、難黒鉛化性炭素（ハードカーボン
）、カーボンナノチューブ、グラフェン、カーボンブラック等がある。黒鉛としては、メ
ソカーボンマイクロビーズ（ＭＣＭＢ）、コークス系人造黒鉛、ピッチ系人造黒鉛等の人
造黒鉛や、球状化天然黒鉛等の天然黒鉛がある。
【０１０４】
また、活物質層２０３及び活物質層２０５の一方にイオンの吸着・脱離が可能な上記材料
を用いて、活物質層２０３及び活物質層２０５の他方に、イオンを挿入・脱離させること
が可能な材料を用いてもよい。イオンを挿入・脱離させることが可能な材料として、例え
ば、上述した炭素系材料が挙げられる。
【０１０５】
また、活物質層２０３及び活物質層２０５の一方にイオンの吸着・脱離が可能な上記材料
を用いて、活物質層２０３及び活物質層２０５の他方に、リチウムイオンと合金化・脱合
金化反応が可能な材料を用いてもよい。リチウムイオンと合金化・脱合金化反応が可能な
金属として、例えば、Ｇａ、Ｓｉ、Ａｌ、Ｇｅ、Ｓｎ、Ｐｂ、Ｓｂ、Ｂｉ、Ａｇ、Ｚｎ、
Ｃｄ、Ｉｎ等のうち少なくとも一つを含む材料を用いることができる。このような元素を
用いた合金系材料としては、例えば、Ｍｇ２Ｓｉ、Ｍｇ２Ｇｅ、Ｍｇ２Ｓｎ、ＳｎＳ２、
Ｖ２Ｓｎ３、ＦｅＳｎ２、ＣｏＳｎ２、Ｎｉ３Ｓｎ２、Ｃｕ６Ｓｎ５、Ａｇ３Ｓｎ、Ａｇ
３Ｓｂ、Ｎｉ２ＭｎＳｂ、ＣｅＳｂ３、ＬａＳｎ３、Ｌａ３Ｃｏ２Ｓｎ７、ＣｏＳｂ３、
ＩｎＳｂ、ＳｂＳｎ等がある。また、活物質層２０３及び活物質層２０５の他方には、Ｓ
ｉＯ、ＳｎＯ，ＳｎＯ２などの酸化物を用いてもよい。
【０１０６】
また、活物質層２０３及び、活物質層２０５は、活物質の密着性を高めるための結着剤（
バインダ）、を有してもよい。
【０１０７】
バインダとしては、例えば水溶性の高分子を含むことが好ましい。水溶性の高分子として
は、例えば多糖類などを用いることができる。多糖類としては、カルボキシメチルセルロ
ース（ＣＭＣ）、メチルセルロース、エチルセルロース、ヒドロキシプロピルセルロース
およびジアセチルセルロース、再生セルロースなどのセルロース誘導体や、澱粉、などを
用いることができる。
【０１０８】
また、バインダとしては、スチレン−ブタジエンゴム（ＳＢＲ）、スチレン・イソプレン
・スチレンゴム、アクリロニトリル・ブタジエンゴム、ブタジエンゴム、エチレン・プロ
ピレン・ジエン共重合体などのゴム材料を用いることが好ましい。これらのゴム材料は、
前述の水溶性高分子と併用して用いると、さらに好ましい。
【０１０９】
または、バインダとしては、ポリスチレン、ポリアクリル酸メチル、ポリメタクリル酸メ
チル（ＰＭＭＡ）、ポリアクリル酸ナトリウム、ポリビニルアルコール（ＰＶＡ）、ポリ
エチレンオキシド（ＰＥＯ）、ポリプロピレンオキシド、ポリイミド、ポリ塩化ビニル、
ポリテトラフルオロエチレン、ポリエチレン、ポリプロピレン、イソブチレン、ポリエチ
レンテレフタレート、ナイロン、ポリフッ化ビニリデン（ＰＶｄＦ）、ポリアクリロニト
リル（ＰＡＮ）、等の材料を用いることが好ましい。
【０１１０】
バインダは上記のうち二種類以上を組み合わせて使用してもよい。
【０１１１】
また、活物質層２０３及び、活物質層２０５は、活物質層の導電性を高めるための導電助
剤等を有してもよい。
【０１１２】
導電助剤としては、例えば天然黒鉛、メソカーボンマイクロビーズ等の人造黒鉛、炭素繊
維などを用いることができる。炭素繊維としては、例えばメソフェーズピッチ系炭素繊維
、等方性ピッチ系炭素繊維等の炭素繊維を用いることができる。また炭素繊維として、カ
ーボンナノファイバーやカーボンナノチューブなどを用いることができる。カーボンナノ
チューブは、例えば気相成長法などで作製することができる。また、導電助剤として、例
えばカーボンブラック（アセチレンブラック（ＡＢ）など）又はグラフェンなどの炭素材
料を用いることができる。また、例えば、銅、ニッケル、アルミニウム、銀、金などの金
属粉末や金属繊維、導電性セラミックス材料等を用いることができる。
【０１１３】
薄片状のグラフェンは、高い導電性を有するという優れた電気特性、及び柔軟性並びに機
械的強度という優れた物理特性を有する。そのため、グラフェンを、導電助剤として用い
ることにより、活物質同士の接触点や、接触面積を増大させることができる。
【０１１４】
なお、本明細書において、グラフェンは、単層のグラフェン、又は２層以上１００層以下
の多層グラフェンを含む。単層グラフェンとは、π結合を有する１原子層の炭素分子のシ
ートのことをいう。また、酸化グラフェンとは、上記グラフェンが酸化された化合物のこ
とをいう。なお、酸化グラフェンを還元してグラフェンを形成する場合、酸化グラフェン
に含まれる酸素は全て脱離されずに、一部の酸素はグラフェンに残存する。グラフェンに
酸素が含まれる場合、酸素の割合は、ＸＰＳ（Ｘ線光電子分光法）で測定した場合にグラ
フェン全体の２％以上２０％以下、好ましくは３％以上１５％以下である。
【０１１５】
活物質層２０３及び活物質層２０５の膜厚は、例えば１００ｎｍ以上１００μｍ以下とす
ればよい。
【０１１６】
電解質層２０４は、スパッタ法、蒸着法、ＣＶＤ法、レーザーアブレーション法、ガスデ
ポジション法、塗布法、ゾル−ゲル法で形成することのできる固体電解質を用いることが
好ましい。
【０１１７】
電解質層２０４には、硫化物系固体電解質を用いることができる。例えば、Ｌｉ７Ｐ３Ｓ
１１、Ｌｉ３．２５Ｐ０．９５Ｓ４、Ｌｉ１０ＧｅＰ２Ｓ１２、Ｌｉ３．２５Ｇｅ０．２
５Ｐ０．７５Ｓ４、Ｌｉ２Ｓ−Ｐ２Ｓ５、Ｌｉ２Ｓ−ＧｅＳ２、Ｌｉ２Ｓ−ＳｉＳ２−Ｌ
ｉ３ＰＯ４、Ｌｉ２Ｓ−ＳｉＳ２−Ｇａ２Ｓ３、Ｌｉ２Ｓ−ＳｉＳ２−Ｌｉ４ＳｉＯ４、
ＬｉＩ−Ｌｉ２Ｓ−Ｐ２Ｓ５、ＬｉＩ−Ｌｉ２Ｓ−Ｂ２Ｓ３、ＬｉＩ−Ｌｉ２Ｓ−ＳｉＳ
２、等のリチウム複合硫化物材料が挙げられる。
【０１１８】
また、電解質層２０４には、酸化物系固体電解質を用いることができる。例えば、Ｌｉ１
．３Ａｌ０．３Ｔｉ１．７（ＰＯ４）３、Ｌｉ１．０７Ａｌ０．６９Ｔｉ１．４６（ＰＯ
４）３、Ｌｉ４ＳｉＯ４−Ｌｉ３ＢＯ３、Ｌｉ２．９ＰＯ３．３Ｎ０．４６、Ｌｉ３．６
Ｓｉ０．６Ｐ０．４Ｏ４、Ｌｉ１．５Ａｌ０．５Ｇｅ１．６（ＰＯ４）３、Ｌｉ２Ｏ、Ｌ
ｉ２ＣＯ３、Ｌｉ２ＭｏＯ４、Ｌｉ３ＰＯ４、Ｌｉ３ＶＯ４、Ｌｉ４ＳｉＯ４、ＬＬＴ（
Ｌａ２／３−ｘＬｉ３ｘＴｉＯ３）、ＬＬＺ（Ｌｉ７Ｌａ３Ｚｒ２Ｏ１２）等が挙げられ
る。
【０１１９】
また、電解質層２０４には、Ｌｉ＋とＢＨ４−を含む固体電解質を用いてもよい。例えば
、ＬｉＢＨ４、Ｌｉ（ＢＨ４）０．７５Ｉ０．２５、Ｌｉ（ＢＨ４）０．７５Ｂｒ０．２
５などの固体電解質が挙げられる。
【０１２０】
また、電解質層２０４には、塗布法等により形成するＰＥＯ（ポリエチレンオキシド）等
の高分子系固体電解質を用いてもよい。さらに、上述した無機系固体電解質と高分子系固
体電解質を含む複合的な固体電解質を用いてもよい。
【０１２１】
電解質層２０４の膜厚は、例えば１００ｎｍ以上１００μｍ以下とすればよい。
【０１２２】
絶縁膜２０７は、ＥＤＬＣ２００を保護する機能を有する。絶縁膜２０７としては、例え
ば樹脂（ポリイミド樹脂、ポリアミド樹脂、アクリル樹脂、シロキサン樹脂、エポキシ樹
脂、フェノール樹脂など）、ガラス、アモルファス化合物、セラミックス等の絶縁性材料
を用いることができる。また、樹脂の層間に、吸水層としてフッ化カルシウムなどを有す
る層を設けてもよい。絶縁膜２０７は、スピンコート法、インクジェット法などによって
形成する事ができる。また、絶縁膜２０７は、酸化シリコン、酸化窒化シリコン、窒化酸
化シリコン、窒化シリコン、酸化アルミニウム、窒化アルミニウム、酸化窒化アルミニウ
ム、酸化ハフニウム、酸化ジルコニウム、酸化イットリウム、酸化ガリウム、酸化ランタ
ン、酸化セシウム、酸化タンタルまたは酸化マグネシウムの一種以上を選択して、単層ま
たは積層で作製してもよい。
【０１２３】
配線２０８は、銅（Ｃｕ）、タングステン（Ｗ）、モリブデン（Ｍｏ）、金（Ａｕ）、ア
ルミニウム（Ａｌ）、マンガン（Ｍｎ）、チタン（Ｔｉ）、タンタル（Ｔａ）、ニッケル
（Ｎｉ）、クロム（Ｃｒ）、鉛（Ｐｂ）、錫（Ｓｎ）、鉄（Ｆｅ）、コバルト（Ｃｏ）の
低抵抗材料からなる単体、もしくは合金、またはこれらを主成分とする化合物を含む導電
膜の単層または積層とすることが好ましい。
【０１２４】
また、図５（Ｃ）に示すように、電解質層２０４の中に、正極と負極が短絡しないように
、セパレータ２０９を設けてもよい。セパレータ２０９は、空孔が設けられた絶縁体を用
いることが好ましい。例えば、セルロース、ポリプロピレン、ポリエチレン等が挙げられ
る。
【０１２５】
また、接続される半導体装置または電子機器に必要な電力量に応じて、複数のＥＤＬＣ２
００を、直列および／または並列に接続してもよい。特に、積層された複数のＥＤＬＣ２
００を直列および／または並列に接続することで、ＥＤＬＣのエネルギー密度を大きくし
、且つ占有面積を小さくできるので好ましい。
【０１２６】
ＥＤＬＣ２００を上記構成で作製することで、より安全で、信頼性が高い蓄電素子を提供
できる。また、半導体素子との親和性が高く、微細な蓄電素子を提供することができる。
【０１２７】
〈蓄電素子の構成例２〉
図６（Ａ）は、ＥＤＬＣ２１０の上面図であり、図６（Ａ）における一点鎖線Ｘ−Ｙにお
ける断面図を図６（Ｂ）に示す。なお、図６（Ａ）では、図の明瞭化のために一部の要素
を拡大、縮小、または省略して図示している。
【０１２８】
図６（Ａ）及び（Ｂ）に示すＥＤＬＣ２１０は、集電体層２０２及び活物質層２０３を島
状に加工した後に、電解質層２０４、活物質層２０５及び集電体層２０６を形成している
点で、図５のＥＤＬＣ２００と異なる。このようにすることで、正極と負極が短絡するこ
とを防ぐことができる。また、ＥＤＬＣ２１０は、集電体層２０６を配線として引き回し
ている点で、ＥＤＬＣ２００と異なる。
【０１２９】
また、図６（Ｃ）に示すように、電解質層２０４の中に、正極と負極が短絡しないように
、セパレータ２０９を設けてもよい。セパレータ２０９は、空孔が設けられた絶縁体を用
いることが好ましい。例えば、セルロース、ポリプロピレン、ポリエチレン等が挙げられ
る。
【０１３０】
その他の構成要素に関する詳細は、図５のＥＤＬＣ２００に関する記載を参照すればよい
。
【０１３１】
ＥＤＬＣ２１０を上記構成で作製することで、より安全で、信頼性が高い蓄電素子を提供
できる。また、半導体素子との親和性が高く、微細な蓄電素子を提供することができる。
【０１３２】
〈蓄電素子の構成例３〉
図７（Ａ）は、ＥＤＬＣ２２０の上面図であり、図７（Ａ）における一点鎖線Ｘ−Ｙにお
ける断面図を図７（Ｂ）に示す。なお、図７（Ａ）では、図の明瞭化のために一部の要素
を拡大、縮小、または省略して図示している。
【０１３３】
図７（Ａ）及び（Ｂ）に示すＥＤＬＣ２２０は、絶縁膜２０１と、絶縁膜２０１上に形成
された集電体層２０２と、集電体層２０２上に形成された活物質層２１３と、活物質層２
１３上に形成されたセパレータ２１４と、セパレータ２１４上に形成された活物質層２１
５と、活物質層２１５上に形成された集電体層２０６と、を有する。集電体層２０２及び
活物質層２１３は、正極及び負極の一方としての機能を有し、活物質層２１５及び集電体
層２０６は、正極及び負極の他方としての機能を有する。さらに、少なくとも集電体層２
０６上に、絶縁膜２１７が成膜され、絶縁膜２１７の開口部には、配線２０８が形成され
、配線２０８は、集電体層２０６と電気的に接続されている。
【０１３４】
活物質層２１３、セパレータ２１４及び活物質層２１５は、粒子状の物質で構成され、且
つ、イオン液体を含むことが好ましい。
【０１３５】
なお、図７（Ｂ）では、活物質層２１３、セパレータ２１４及び活物質層２１５が、丸の
集合体で図示されているが、これは、各層が粒子状の物質で構成されていることを模式的
に示すためである。図中の丸の数、大きさ又は形状は、実際の粒子の数、大きさ又は形状
が反映されたものではない。
【０１３６】
次に、ＥＤＬＣ２２０の作製方法について、図８を用いて説明を行う。
【０１３７】
まず、絶縁膜２０１上に、集電体層２０２、活物質層２１３、セパレータ２１４、活物質
層２１５、集電体層２０６を、成膜又は堆積する（図８（Ａ））。
【０１３８】
絶縁膜２０１、集電体層２０２及び集電体層２０６は、スパッタリング法、ＣＶＤ法、ナ
ノインプリント法、蒸着法、塗布法などにより形成することができる。
【０１３９】
絶縁膜２０１、集電体層２０２及び集電体層２０６に用いることができる材料は、図５の
ＥＤＬＣ２００に関する記載を参照すればよい。
【０１４０】
活物質層２１３及び活物質層２１５には、多孔質材料が用いられることが好ましい。上記
材料として、例えば、活性炭、グラファイト等、炭素系の材料が挙げられる。
【０１４１】
また、活物質層２１３及び活物質層２１５は、先述のバインダ及び導電助剤を有しても良
い。
【０１４２】
セパレータ２１４には、絶縁体の材料が用いられることが好ましい。上記材料として、例
えば、酸化シリコンなどが挙げられる。
【０１４３】
活物質層２１３、活物質層２１５及びセパレータ２１４を構成する粒子は、ガスデポジシ
ョン法、又はエアロゾル化ガスデポジション法を用いて、堆積させることが好ましい。
【０１４４】
次に、フォトリソグラフィを用いて、集電体層２０２、活物質層２１３、セパレータ２１
４、活物質層２１５、集電体層２０６を、島状に加工する（図８（Ｂ））。なお、フォト
リソグラフィの代わりに、シャドウマスク、電子ビーム露光等を用いて、図８（Ｂ）の形
状を形成しても良い。
【０１４５】
次に、電解液２１６を滴下し、活物質層２１３、セパレータ２１４及び活物質層２１５に
、電解液２１６を含浸させる（図８（Ｃ））。
【０１４６】
電解液２１６はＥＤＬＣ２２０の電解質としての機能を有する。電解液２１６は、難燃性
及び難揮発性であるイオン液体（常温溶融塩）を含むことが好ましい。イオン液体は一つ
又は複数の種類を組み合わせて用いればよい。イオン液体を含む電解液２１６を用いるこ
とで、蓄電素子の内部短絡や、過充電等によって内部温度が上昇しても、蓄電素子の破裂
や発火などを防ぐことができる。イオン液体は、カチオンとアニオンからなり、有機カチ
オンとアニオンとを含む。該有機カチオンとして、イミダゾリウムカチオン及びピリジニ
ウムカチオン等の芳香族カチオンや、四級アンモニウムカチオン、三級スルホニウムカチ
オン、及び四級ホスホニウムカチオン等の脂肪族オニウムカチオンが挙げられる。また、
該アニオンとして、１価のアミド系アニオン、１価のメチド系アニオン、フルオロスルホ
ン酸アニオン、パーフルオロアルキルスルホン酸アニオン、テトラフルオロボレート、パ
ーフルオロアルキルボレート、ヘキサフルオロホスフェート、またはパーフルオロアルキ
ルホスフェート等が挙げられる。
【０１４７】
例えば、イミダゾリウムカチオンの一例として、エチルメチルイミダゾリウム（ＥＭＩ）
カチオンが挙げられる。
【０１４８】
例えば、四級アンモニウムカチオンの一例として、Ｎ−メチル−Ｎ−プロピルピロリジニ
ウム（Ｐ１３）カチオン、又は、Ｎ−メチル−Ｎ−プロピルピペリジニウム（ＰＰ１３）
カチオンが挙げられる。
【０１４９】
また、上述のイオン液体に非プロトン性有機溶媒を混合して用いてもよい。非プロトン性
有機溶媒としては例えば、エチレンカーボネート（ＥＣ）、プロピレンカーボネート（Ｐ
Ｃ）、ブチレンカーボネート、クロロエチレンカーボネート、ビニレンカーボネート、γ
−ブチロラクトン、γ−バレロラクトン、ジメチルカーボネート（ＤＭＣ）、ジエチルカ
ーボネート（ＤＥＣ）、エチルメチルカーボネート（ＥＭＣ）、ギ酸メチル、酢酸メチル
、酪酸メチル、１，３−ジオキサン、１，４−ジオキサン、ジメトキシエタン（ＤＭＥ）
、ジメチルスルホキシド、ジエチルエーテル、メチルジグライム、アセトニトリル、ベン
ゾニトリル、テトラヒドロフラン、スルホラン、スルトン等の１種、又はこれらのうちの
２種以上を任意の組み合わせ及び比率で用いることができる。
【０１５０】
また、電解液２１６にビニレンカーボネート、プロパンスルトン（ＰＳ）、ｔｅｒｔ−ブ
チルベンゼン（ＴＢＢ）、フルオロエチレンカーボネート（ＦＥＣ）、ＬｉＢＯＢなどの
添加剤を添加してもよい。添加剤の濃度は、例えば溶媒全体に対して０．１ｗｅｉｇｈｔ
％以上５ｗｅｉｇｈｔ％以下とすればよい。
【０１５１】
また、電解液２１６に、リチウムイオンを含む溶質を加えても良い。例えばＬｉＰＦ６、
ＬｉＣｌＯ４、ＬｉＡｓＦ６、ＬｉＢＦ４、ＬｉＡｌＣｌ４、ＬｉＳＣＮ、ＬｉＢｒ、Ｌ
ｉＩ、Ｌｉ２ＳＯ４、Ｌｉ２Ｂ１０Ｃｌ１０、Ｌｉ２Ｂ１２Ｃｌ１２、ＬｉＣＦ３ＳＯ３
、ＬｉＣ４Ｆ９ＳＯ３、ＬｉＣ（ＣＦ３ＳＯ２）３、ＬｉＣ（Ｃ２Ｆ５ＳＯ２）３、Ｌｉ
Ｎ（ＣＦ３ＳＯ２）２、ＬｉＮ（Ｃ４Ｆ９ＳＯ２）（ＣＦ３ＳＯ２）、ＬｉＮ（Ｃ２Ｆ５
ＳＯ２）２等のリチウム塩を一種、又はこれらのうちの二種以上を任意の組み合わせ及び
比率で用いることができる。
【０１５２】
また、電解液２１６は、粒状のごみや電解液の構成元素以外の元素（以下、単に「不純物
」ともいう。）の含有量が少ない高純度化された電解液を用いることが好ましい。具体的
には、電解液に対する不純物の重量比を１％以下、好ましくは０．１％以下、より好まし
くは０．０１％以下とすることが好ましい。
【０１５３】
図８（Ｃ）の工程は、減圧雰囲気で行うことが好ましい。減圧雰囲気で行うことで、活物
質層２１３、セパレータ２１４及び活物質層２１５の内部に含まれる気体が素子の外へ放
出され、代わりに電解液２１６が毛細管現象によって、素子の内部に浸透する。
【０１５４】
電解液２１６はイオン液体を含むため、粘性が高く、減圧環境下でも、素子の内部に留ま
り、液漏れすることがない。
【０１５５】
最後に、絶縁膜２１７及び配線２０８を形成する（図８（Ｄ））。
【０１５６】
配線２０８は、図５のＥＤＬＣ２００の記載を参照すればよい。
【０１５７】
絶縁膜２１７はＥＤＬＣ２２０の保護層として機能する。絶縁膜２１７としては、酸化ア
ルミニウム、窒化酸化アルミニウム、酸化マグネシウム、酸化シリコン、酸化窒化シリコ
ン、窒化酸化シリコン、窒化シリコン、酸化ガリウム、酸化ゲルマニウム、酸化イットリ
ウム、酸化ジルコニウム、酸化ランタン、酸化ネオジム、酸化ハフニウム、酸化タンタル
などから選ばれた一種以上を含む無機絶縁膜を用いることができる。また、ポリイミド樹
脂、ポリアミド樹脂、アクリル樹脂、シロキサン樹脂、エポキシ樹脂、フェノール樹脂等
の有機樹脂も用いることもできる。
【０１５８】
特に、絶縁膜２１７は、電解液２１６と反応しないことが好ましい。そのため、絶縁膜２
１７としては、上述した絶縁体のうち無機絶縁膜を用いることが好ましい。
【０１５９】
また、イオン液体を含む電解液２１６は、揮発性が低く、水と反応して劣化することもな
い。そのため、ＥＤＬＣ２２０が、水と反応して劣化する材料を他に含んでいなければ、
ＥＤＬＣ２２０は大気に曝露された状態でもよい。この場合、絶縁膜２１７を設けなくて
も良い。
【０１６０】
また、ＥＤＬＣ２２０が、水と反応して劣化する材料を含んでいる場合は、ＥＤＬＣ２２
０を、減圧状態が保持された環境に置くことで、絶縁膜２１７を設けなくてもＥＤＬＣ２
２０の長期信頼性を確保することができる。
【０１６１】
ＥＤＬＣ２２０を上記構成で作製することで、より安全で、信頼性が高い蓄電素子を提供
できる。また、半導体素子との親和性が高く、微細な蓄電素子を提供することができる。
【０１６２】
〈蓄電素子の構成例４〉
図９（Ａ）は、ＥＤＬＣ２３０の上面図であり、図９（Ａ）における一点鎖線Ｘ−Ｙにお
ける断面図を図９（Ｂ）に示す。なお、図９（Ａ）では、図の明瞭化のために一部の要素
を拡大、縮小、または省略して図示している。
【０１６３】
図９（Ａ）及び（Ｂ）に示すＥＤＬＣ２３０は、集電体層２０２及び活物質層２１３を島
状に加工した後に、セパレータ２１４、活物質層２１５及び集電体層２０６を形成してい
る点で、図７のＥＤＬＣ２２０と異なる。このようにすることで、正極と負極が短絡する
ことを防ぐことができる。また、ＥＤＬＣ２３０は、集電体層２０６を配線として引き回
している点で、ＥＤＬＣ２２０と異なる。このようにすることで、製造工程を簡略化する
ことができる。
【０１６４】
その他の構成要素に関しては、図７のＥＤＬＣ２２０に関する記載を参照すればよい。
【０１６５】
ＥＤＬＣ２３０を上記構成で作製することで、より安全で、信頼性が高い蓄電素子を提供
できる。また、半導体素子との親和性が高く、微細な蓄電素子を提供することができる。
【０１６６】
〈蓄電素子の構成例５〉
図１０（Ａ）に示すＥＤＬＣ２４０は、絶縁膜２０１と、絶縁膜２０１上に形成された集
電体層２０２と、集電体層２０２上に形成された活物質層２０３と、活物質層２０３上に
形成された電解質層２０４と、電解質層２０４上に形成された絶縁膜２５１と、電解質層
２０４および絶縁膜２５１上に形成された活物質層２０５と、活物質層２０５上に形成さ
れた集電体層２０６と、を有し、集電体層２０２及び活物質層２０３は、正極及び負極の
一方として機能し、集電体層２０６及び活物質層２０５は正極及び負極の他方として機能
する。さらに、少なくとも集電体層２０６の上に、絶縁膜２０７が形成されている。
【０１６７】
図１０（Ａ）に示すＥＤＬＣ２４０において、絶縁膜２５１が電解質層２０４と活物質層
２０５の間に存在することで、正極と負極の短絡を防ぐことができる。
【０１６８】
絶縁膜２５１は、例えば、有機樹脂又は無機絶縁材料を用いることができる。有機樹脂と
しては、例えば、ポリイミド樹脂、ポリアミド樹脂、アクリル樹脂、シロキサン樹脂、エ
ポキシ樹脂、又はフェノール樹脂等を用いることができる。無機絶縁材料としては、酸化
シリコン、酸化窒化シリコン等を用いることができる。絶縁膜２５１の作製が容易となる
ため、特に感光性の樹脂を用いることが好ましい。絶縁膜２５１の形成方法は、特に限定
されず、例えば、フォトリソグラフィ法、スパッタ法、蒸着法、液滴吐出法（インクジェ
ット法等）、印刷法（スクリーン印刷、オフセット印刷等）等を用いればよい。
【０１６９】
ＥＤＬＣ２４０のその他の構成要素に関する詳細は、図５のＥＤＬＣ２００の記載を参照
すればよい。
【０１７０】
なお、ＥＤＬＣ２４０は図１０（Ｂ）に示すように、活物質層２０３の上に、絶縁膜２５
１を形成してもよい。
【０１７１】
ＥＤＬＣ２４０を上記構成で作製することで、より安全で、信頼性が高い蓄電素子を提供
できる。また、半導体素子との親和性が高く、微細な蓄電素子を提供することができる。
【０１７２】
以上、本実施の形態で示す構成、方法は、他の実施の形態で示す構成、方法と適宜組み合
わせて用いることができる。
【０１７３】
（実施の形態３）
本実施の形態では、実施の形態１で示したトランジスタ７３０に適用可能なトランジスタ
の一例について説明する。
【０１７４】
〈トランジスタの構成例１〉
図１１（Ａ）乃至図１１（Ｄ）は、トランジスタ７３０の上面図および断面図である。図
１１（Ａ）は上面図であり、図１１（Ａ）に示す一点鎖線Ｙ１−Ｙ２方向の断面が図１１
（Ｂ）に相当し、図１１（Ａ）に示す一点鎖線Ｘ１−Ｘ２方向の断面が図１１（Ｃ）に相
当し、図１１（Ａ）に示す一点鎖線Ｘ３−Ｘ４方向の断面が図１１（Ｄ）に相当する。な
お、図１１（Ａ）乃至図１１（Ｄ）では、図の明瞭化のために一部の要素を拡大、縮小、
または省略して図示している。また、一点鎖線Ｙ１−Ｙ２方向をチャネル長方向、一点鎖
線Ｘ１−Ｘ２方向をチャネル幅方向と呼称する場合がある。
【０１７５】
なお、チャネル長とは、例えば、トランジスタの上面図において、半導体（またはトラン
ジスタがオン状態のときに半導体の中で電流の流れる部分）とゲート電極とが重なる領域
、またはチャネルが形成される領域における、ソース（ソース領域またはソース電極）と
ドレイン（ドレイン領域またはドレイン電極）との間の距離をいう。なお、一つのトラン
ジスタにおいて、チャネル長が全ての領域で同じ値をとるとは限らない。即ち、一つのト
ランジスタのチャネル長は、一つの値に定まらない場合がある。そのため、本明細書では
、チャネル長は、チャネルの形成される領域における、いずれか一の値、最大値、最小値
または平均値とする。
【０１７６】
チャネル幅とは、例えば、半導体（またはトランジスタがオン状態のときに半導体の中で
電流の流れる部分）とゲート電極とが重なる領域、またはチャネルが形成される領域にお
ける、ソースとドレインとが向かい合っている部分の長さをいう。なお、一つのトランジ
スタにおいて、チャネル幅がすべての領域で同じ値をとるとは限らない。即ち、一つのト
ランジスタのチャネル幅は、一つの値に定まらない場合がある。そのため、本明細書では
、チャネル幅は、チャネルの形成される領域における、いずれか一の値、最大値、最小値
または平均値とする。
【０１７７】
なお、トランジスタの構造によっては、実際にチャネルの形成される領域におけるチャネ
ル幅（以下、実効的なチャネル幅と呼ぶ。）と、トランジスタの上面図において示される
チャネル幅（以下、見かけ上のチャネル幅と呼ぶ。）と、が異なる場合がある。例えば、
立体的な構造を有するトランジスタでは、実効的なチャネル幅が、トランジスタの上面図
において示される見かけ上のチャネル幅よりも大きくなり、その影響が無視できなくなる
場合がある。例えば、微細かつ立体的な構造を有するトランジスタでは、半導体の上面に
形成されるチャネル領域の割合に対して、半導体の側面に形成されるチャネル領域の割合
が大きくなる場合がある。その場合は、上面図において示される見かけ上のチャネル幅よ
りも、実際にチャネルの形成される実効的なチャネル幅の方が大きくなる。
【０１７８】
ところで、立体的な構造を有するトランジスタにおいては、実効的なチャネル幅の、実測
による見積もりが困難となる場合がある。例えば、設計値から実効的なチャネル幅を見積
もるためには、半導体の形状が既知という仮定が必要である。したがって、半導体の形状
が正確にわからない場合には、実効的なチャネル幅を正確に測定することは困難である。
【０１７９】
そこで、本明細書では、トランジスタの上面図において、半導体とゲート電極とが重なる
領域における、ソースとドレインとが向かい合っている部分の長さである見かけ上のチャ
ネル幅を、「囲い込みチャネル幅（ＳＣＷ：Ｓｕｒｒｏｕｎｄｅｄ  Ｃｈａｎｎｅｌ  Ｗ
ｉｄｔｈ）」と呼ぶ場合がある。また、本明細書では、単にチャネル幅と記載した場合に
は、囲い込みチャネル幅または見かけ上のチャネル幅を指す場合がある。または、本明細
書では、単にチャネル幅と記載した場合には、実効的なチャネル幅を指す場合がある。な
お、チャネル長、チャネル幅、実効的なチャネル幅、見かけ上のチャネル幅、囲い込みチ
ャネル幅などは、断面ＴＥＭ像などを取得して、その画像を解析することなどによって、
値を決定することができる。
【０１８０】
なお、トランジスタの電界効果移動度や、チャネル幅当たりの電流値などを計算して求め
る場合、囲い込みチャネル幅を用いて計算する場合がある。その場合には、実効的なチャ
ネル幅を用いて計算する場合とは異なる値をとる場合がある。
【０１８１】
トランジスタ７３０は、基板６４０と、基板６４０上の絶縁膜６５１と、絶縁膜６５１上
に形成された導電膜６７４と、絶縁膜６５１及び導電膜６７４上に形成された絶縁膜６５
６と、絶縁膜６５６上に形成された絶縁膜６５２と、絶縁膜６５２上に、半導体６６１、
半導体６６２の順で形成された積層と、半導体６６２の上面と接する導電膜６７１および
導電膜６７２と、半導体６６１、半導体６６２、導電膜６７１および導電膜６７２と接す
る半導体６６３と、半導体６６３上の絶縁膜６５３および導電膜６７３と、導電膜６７３
および絶縁膜６５３上の絶縁膜６５４と、絶縁膜６５４上の絶縁膜６５５を有する。なお
、半導体６６１、半導体６６２および半導体６６３をまとめて、半導体６６０と呼称する
。
【０１８２】
導電膜６７１は、トランジスタ７３０のソース電極としての機能を有する。導電膜６７２
は、トランジスタ７３０のドレイン電極としての機能を有する。
【０１８３】
導電膜６７３は、トランジスタ７３０の第１のゲート電極としての機能を有する。
【０１８４】
絶縁膜６５３は、トランジスタ７３０の第１のゲート絶縁膜としての機能を有する。
【０１８５】
導電膜６７４は、トランジスタ７３０の第２のゲート電極としての機能を有する。
【０１８６】
絶縁膜６５６及び絶縁膜６５２は、トランジスタ７３０の第２のゲート絶縁膜としての機
能を有する。
【０１８７】
導電膜６７４は、導電膜６７３と異なる電位を与えても良いし、同時に同じ電位を与えて
もよい。また、場合によっては、導電膜６７４を省略してもよい。
【０１８８】
図１１（Ｃ）に示すように、半導体６６２の側面は、導電膜６７３に囲まれている。上記
構成をとることで、導電膜６７３の電界によって、半導体６６２を電気的に取り囲むこと
ができる（導電膜（ゲート電極）の電界によって、半導体を電気的に取り囲むトランジス
タの構造を、ｓｕｒｒｏｕｎｄｅｄ  ｃｈａｎｎｅｌ（ｓ−ｃｈａｎｎｅｌ）構造とよぶ
。）。そのため、半導体６６２の全体（バルク）にチャネルが形成される場合がある。ｓ
−ｃｈａｎｎｅｌ構造は、トランジスタのソース−ドレイン間に大電流を流すことができ
、導通時の電流（オン電流）を高くすることができる。また、ｓ−ｃｈａｎｎｅｌ構造は
、高周波でも動作可能なトランジスタを提供することができる。
【０１８９】
ｓ−ｃｈａｎｎｅｌ構造は、高いオン電流が得られるため、ＬＳＩ（Ｌａｒｇｅ  Ｓｃａ
ｌｅ  Ｉｎｔｅｇｒａｔｉｏｎ）など微細化されたトランジスタが要求される半導体装置
に適した構造といえる。トランジスタを微細化できるため、該トランジスタを有する半導
体装置は、集積度の高い、高密度化された半導体装置とすることが可能となる。例えば、
トランジスタは、チャネル長が好ましくは１０ｎｍ以上、１μｍ未満、さらに好ましくは
１０ｎｍ以上、１００ｎｍ未満、さらに好ましくは１０ｎｍ以上、６０ｎｍ未満、さらに
好ましくは１０ｎｍ以上、３０ｎｍ未満の領域を有する。
【０１９０】
ｓ−ｃｈａｎｎｅｌ構造は、高いオン電流が得られるため、高周波での動作が要求される
トランジスタに適した構造といえる。該トランジスタを有する半導体装置は、高周波で動
作可能な半導体装置とすることが可能となる。
【０１９１】
また、ｓ−ｃｈａｎｎｅｌ構造は、高いオン電流が得られるため、電力制御用のトランジ
スタに適した構造といえる。ｓ−ｃｈａｎｎｅｌ構造を電力制御用のトランジスタに用い
る場合は、高耐圧が要求されるため、チャネル長が長い方が好ましい。例えば、トランジ
スタは、チャネル長が好ましくは１μｍ以上、さらに好ましくは１０μｍ以上、さらに好
ましくは１００μｍ以上の領域を有することが好ましい。
【０１９２】
〈〈基板〉〉
基板６４０としては、例えば、絶縁体基板、半導体基板または導電体基板を用いればよい
。絶縁体基板としては、例えば、ガラス基板、石英基板、サファイア基板、安定化ジルコ
ニア基板（イットリア安定化ジルコニア基板など）、樹脂基板などがある。また、半導体
基板としては、例えば、シリコン、ゲルマニウムなどの単体半導体基板、または炭化シリ
コン、シリコンゲルマニウム、ヒ化ガリウム、リン化インジウム、酸化亜鉛、酸化ガリウ
ムからなる化合物半導体基板などがある。さらには、前述の半導体基板内部に絶縁体領域
を有する半導体基板、例えばＳＯＩ（Ｓｉｌｉｃｏｎ  Ｏｎ  Ｉｎｓｕｌａｔｏｒ）基板
などがある。導電体基板としては、黒鉛基板、金属基板、合金基板、導電性樹脂基板など
がある。または、金属の窒化物を有する基板、金属の酸化物を有する基板などがある。さ
らには、絶縁体基板に導電体または半導体が設けられた基板、半導体基板に導電体または
絶縁体が設けられた基板、導電体基板に半導体または絶縁体が設けられた基板などがある
。または、これらの基板に素子が設けられたものを用いてもよい。基板に設けられる素子
としては、容量素子、抵抗素子、スイッチ素子、発光素子、記憶素子などがある。
【０１９３】
また、基板６４０として、可とう性基板を用いてもよい。なお、可とう性基板上にトラン
ジスタを設ける方法としては、非可とう性の基板上にトランジスタを作製した後、トラン
ジスタを剥離し、可とう性基板である基板６４０に転置する方法もある。その場合には、
非可とう性基板とトランジスタとの間に剥離層を設けるとよい。なお、基板６４０として
、繊維を編みこんだシート、フィルムまたは箔などを用いてもよい。また、基板６４０が
伸縮性を有してもよい。また、基板６４０は、折り曲げや引っ張りをやめた際に、元の形
状に戻る性質を有してもよい。または、元の形状に戻らない性質を有してもよい。基板６
４０の厚さは、例えば、５μｍ以上７００μｍ以下、好ましくは１０μｍ以上５００μｍ
以下、さらに好ましくは１５μｍ以上３００μｍ以下とする。基板６４０を薄くすると、
半導体装置を軽量化することができる。また、基板６４０を薄くすることで、ガラスなど
を用いた場合にも伸縮性を有する場合や、折り曲げや引っ張りをやめた際に、元の形状に
戻る性質を有する場合がある。そのため、落下などによって基板６４０上の半導体装置に
加わる衝撃などを緩和することができる。即ち、丈夫な半導体装置を提供することができ
る。
【０１９４】
可とう性基板である基板６４０としては、例えば、金属、合金、樹脂もしくはガラス、ま
たはそれらの繊維などを用いることができる。可とう性基板である基板６４０は、線膨張
率が低いほど環境による変形が抑制されて好ましい。可とう性基板である基板６４０とし
ては、例えば、線膨張率が１×１０−３／Ｋ以下、５×１０−５／Ｋ以下、または１×１
０−５／Ｋ以下である材質を用いればよい。樹脂としては、例えば、ポリエステル、ポリ
オレフィン、ポリアミド（ナイロン、アラミドなど）、ポリイミド、ポリカーボネート、
アクリル、ポリテトラフルオロエチレン（ＰＴＦＥ）などがある。特に、アラミドは、線
膨張率が低いため、可とう性基板である基板６４０として好適である。
【０１９５】
〈〈下地絶縁膜〉〉
絶縁膜６５１は、基板６４０と導電膜６７４を電気的に分離させる機能を有する。
【０１９６】
絶縁膜６５１に用いる材料として、酸化シリコン、窒化シリコン、酸化窒化シリコンまた
は窒化酸化シリコンを含む材料を用いることが好ましい。または、酸化アルミニウム、酸
化窒化アルミニウム、酸化ガリウム、酸化窒化ガリウム、酸化イットリウム、酸化窒化イ
ットリウム、酸化ハフニウム、酸化窒化ハフニウム等の金属酸化物を用いる事ができる。
なお、本明細書中において、酸化窒化物とは、その組成として窒素よりも酸素の含有量が
多い材料を指し、窒化酸化物とは、その組成として、酸素よりも窒素の含有量が多い材料
を示す。
【０１９７】
また、絶縁膜６５１として、ＴＥＯＳ若しくはシラン等と、酸素若しくは亜酸化窒素等と
を反応させて形成した段差被覆性の良い酸化シリコンを用いてもよい。
【０１９８】
絶縁膜６５１は、スパッタリング法、ＣＶＤ（Ｃｈｅｍｉｃａｌ  Ｖａｐｏｒ  Ｄｅｐｏ
ｓｉｔｉｏｎ）法（熱ＣＶＤ法、ＭＯＣＶＤ（Ｍｅｔａｌ  Ｏｒｇａｎｉｃ  ＣＶＤ）法
、ＰＥＣＶＤ（Ｐｌａｓｍａ  Ｅｎｈａｎｃｅｄ  ＣＶＤ）法等を含む）、ＭＢＥ（Ｍｏ
ｌｅｃｕｌａｒ  Ｂｅａｍ  Ｅｐｉｔａｘｙ）法、ＡＬＤ（Ａｔｏｍｉｃ  Ｌａｙｅｒ  
Ｄｅｐｏｓｉｔｉｏｎ）法、またはＰＬＤ（Ｐｕｌｓｅｄ  Ｌａｓｅｒ  Ｄｅｐｏｓｉｔ
ｉｏｎ）法等で成膜してもよい。特に、当該絶縁膜をＣＶＤ法、好ましくはプラズマＣＶ
Ｄ法によって成膜すると、被覆性を向上させることができるため好ましい。またプラズマ
によるダメージを減らすには、熱ＣＶＤ法、ＭＯＣＶＤ法あるいはＡＬＤ法が好ましい。
【０１９９】
また、基板６４０に半導体基板を用いた場合、熱酸化膜で絶縁膜６５１を形成してもよい
。
【０２００】
導電膜６７４は、銅（Ｃｕ）、タングステン（Ｗ）、モリブデン（Ｍｏ）、金（Ａｕ）、
アルミニウム（Ａｌ）、マンガン（Ｍｎ）、チタン（Ｔｉ）、タンタル（Ｔａ）、ニッケ
ル（Ｎｉ）、クロム（Ｃｒ）、鉛（Ｐｂ）、錫（Ｓｎ）、鉄（Ｆｅ）、コバルト（Ｃｏ）
、ルテニウム（Ｒｕ）、白金（Ｐｔ）、イリジウム（Ｉｒ）、ストロンチウム（Ｓｒ）の
低抵抗材料からなる単体、もしくは合金、またはこれらを主成分とする化合物を含む導電
膜の単層または積層とすることが好ましい。特に、耐熱性と導電性を両立するタングステ
ンやモリブデンなどの高融点材料を用いることが好ましい。また、アルミニウムや銅など
の低抵抗導電性材料で形成することが好ましい。さらに、Ｃｕ−Ｍｎ合金を用いると、酸
素を含む絶縁体との界面に酸化マンガンを形成し、酸化マンガンがＣｕの拡散を抑制する
機能を持つので好ましい。
【０２０１】
導電膜６７４の形成は、例えばスパッタリング法、ＣＶＤ法（熱ＣＶＤ法、ＭＯＣＶＤ法
、ＰＥＣＶＤ法等を含む）、ＭＢＥ法、ＡＬＤ法またはＰＬＤ法などを用いて形成するこ
とができる。
【０２０２】
絶縁膜６５２は、酸化物を含むことが好ましい。特に加熱により一部の酸素が脱離する酸
化物材料を含むことが好ましい。好適には、化学量論的組成を満たす酸素よりも多くの酸
素を含む酸化物を用いることが好ましい。化学量論的組成を満たす酸素よりも多くの酸素
を含む酸化物膜は、加熱により一部の酸素が脱離する。絶縁膜６５２から脱離した酸素は
酸化物半導体である半導体６６０に供給され、酸化物半導体中の酸素欠損を低減すること
が可能となる。その結果、トランジスタの電気特性の変動を抑制し、信頼性を高めること
ができる。
【０２０３】
化学量論的組成を満たす酸素よりも多くの酸素を含む酸化物膜は、例えば、ＴＤＳ（Ｔｈ
ｅｒｍａｌ  Ｄｅｓｏｒｐｔｉｏｎ  Ｓｐｅｃｔｒｏｓｃｏｐｙ）分析にて、酸素原子に
換算しての酸素の脱離量が１．０×１０１８ａｔｏｍｓ／ｃｍ３以上、好ましくは３．０
×１０２０ａｔｏｍｓ／ｃｍ３以上である酸化物膜である。なお、上記ＴＤＳ分析時にお
ける膜の表面温度としては１００℃以上７００℃以下、または１００℃以上５００℃以下
の範囲が好ましい。
【０２０４】
例えば、絶縁膜６５２として、酸化シリコンまたは酸化窒化シリコンを含む材料を用いる
ことが好ましい。または、酸化アルミニウム、酸化窒化アルミニウム、酸化ガリウム、酸
化窒化ガリウム、酸化イットリウム、酸化窒化イットリウム、酸化ハフニウム、酸化窒化
ハフニウム等の金属酸化物を用いることもできる。
【０２０５】
絶縁膜６５２に酸素を過剰に含有させるためには、例えば酸素雰囲気下にて絶縁膜６５２
の成膜を行えばよい。または、成膜後の絶縁膜６５２に酸素を導入して酸素を過剰に含有
する領域を形成してもよく、双方の手段を組み合わせてもよい。
【０２０６】
例えば、成膜後の絶縁膜６５２に酸素（少なくとも酸素ラジカル、酸素原子、酸素イオン
のいずれかを含む）を導入して酸素を過剰に含有する領域を形成する。酸素の導入方法と
しては、イオン注入法、イオンドーピング法、プラズマイマージョンイオン注入法、プラ
ズマ処理などを用いることができる。
【０２０７】
酸素導入処理には、酸素を含むガスを用いることができる。酸素を含むガスとしては、例
えば酸素、亜酸化窒素、二酸化窒素、二酸化炭素、一酸化炭素などを用いることができる
。また、酸素導入処理において、酸素を含むガスに希ガスを含ませてもよい。または、水
素等を含ませてもよい。例えば、二酸化炭素、水素及びアルゴンの混合ガスを用いるとよ
い。
【０２０８】
また、絶縁膜６５２を成膜した後、その上面の平坦性を高めるためにＣＭＰ法等を用いた
平坦化処理を行ってもよい。
【０２０９】
導電膜６７４と絶縁膜６５２との間に、絶縁膜６５６を設けてもよい。絶縁膜６５６は、
絶縁膜６５２に含まれる酸素が、導電膜６７４に含まれる金属と結びつき、絶縁膜６５２
に含まれる酸素が減少することを防ぐ機能を有する。
【０２１０】
絶縁膜６５６は、酸素、水素、水、アルカリ金属、アルカリ土類金属等のブロッキング効
果を有することが好ましい。絶縁膜６５６としては、例えば、窒化物絶縁膜を用いること
ができる。該窒化物絶縁膜としては、窒化シリコン、窒化酸化シリコン、窒化アルミニウ
ム、窒化酸化アルミニウム等がある。なお、窒化物絶縁膜の代わりに、酸化物絶縁膜を設
けてもよい。酸素、水素、水等のブロッキング効果を有する酸化物絶縁膜としては、酸化
アルミニウム、酸化窒化アルミニウム、酸化ガリウム、酸化窒化ガリウム、酸化イットリ
ウム、酸化窒化イットリウム、酸化ハフニウム、酸化窒化ハフニウム等がある。
【０２１１】
〈〈半導体〉〉
次に、半導体６６１、半導体６６２、半導体６６３などに適用可能な半導体について説明
する。
【０２１２】
トランジスタ７３０は、非導通状態においてソースとドレインとの間を流れる電流（オフ
電流）が低いことが好適である。ここでは、オフ電流が低いとは、室温において、ソース
とドレインとの間の電圧を１０Ｖとし、チャネル幅１μｍあたりの規格化されたオフ電流
が１０×１０−２１Ａ以下であることをいう。このようにオフ電流が低いトランジスタと
しては、半導体に酸化物半導体を有するトランジスタが挙げられる。
【０２１３】
半導体６６２は、例えば、インジウム（Ｉｎ）を含む酸化物半導体である。半導体６６２
は、例えば、インジウムを含むと、キャリア移動度（電子移動度）が高くなる。また、半
導体６６２は、元素Ｍを含むと好ましい。元素Ｍは、好ましくは、アルミニウム（Ａｌ）
、ガリウム（Ｇａ）、イットリウム（Ｙ）またはスズ（Ｓｎ）などとする。そのほかの元
素Ｍに適用可能な元素としては、ホウ素（Ｂ）、シリコン（Ｓｉ）、チタン（Ｔｉ）、鉄
（Ｆｅ）、ニッケル（Ｎｉ）、ゲルマニウム（Ｇｅ）、ジルコニウム（Ｚｒ）、モリブデ
ン（Ｍｏ）、ランタン（Ｌａ）、セリウム（Ｃｅ）、ネオジム（Ｎｄ）、ハフニウム（Ｈ
ｆ）、タンタル（Ｔａ）、タングステン（Ｗ）などがある。ただし、元素Ｍとして、前述
の元素を複数組み合わせても構わない場合がある。元素Ｍは、例えば、酸素との結合エネ
ルギーが高い元素である。例えば、酸素との結合エネルギーがインジウムよりも高い元素
である。または、元素Ｍは、例えば、酸化物半導体のエネルギーギャップを大きくする機
能を有する元素である。また、半導体６６２は、亜鉛（Ｚｎ）を含むと好ましい。酸化物
半導体は、亜鉛を含むと結晶化しやすくなる場合がある。
【０２１４】
ただし、半導体６６２は、インジウムを含む酸化物半導体に限定されない。半導体６６２
は、例えば、亜鉛スズ酸化物、ガリウムスズ酸化物などの、インジウムを含まず、亜鉛を
含む酸化物半導体、ガリウムを含む酸化物半導体、スズを含む酸化物半導体などであって
も構わない。
【０２１５】
半導体６６２は、例えば、エネルギーギャップが大きい酸化物を用いる。半導体６６２の
エネルギーギャップは、例えば、２．５ｅＶ以上４．２ｅＶ以下、好ましくは２．８ｅＶ
以上３．８ｅＶ以下、さらに好ましくは３ｅＶ以上３．５ｅＶ以下とする。
【０２１６】
半導体６６２は、後述するＣＡＡＣ−ＯＳ膜であることが好ましい。
【０２１７】
例えば、半導体６６１および半導体６６３は、半導体６６２を構成する酸素以外の元素一
種以上、または二種以上から構成される酸化物半導体である。半導体６６２を構成する酸
素以外の元素一種以上、または二種以上から半導体６６１および半導体６６３が構成され
るため、半導体６６１と半導体６６２との界面、および半導体６６２と半導体６６３との
界面において、界面準位が形成されにくい。
【０２１８】
なお、半導体６６１がＩｎ−Ｍ−Ｚｎ酸化物のとき、ＩｎおよびＭの和を１００ａｔｏｍ
ｉｃ％としたとき、好ましくはＩｎが５０ａｔｏｍｉｃ％未満、Ｍが５０ａｔｏｍｉｃ％
より高く、さらに好ましくはＩｎが２５ａｔｏｍｉｃ％未満、Ｍが７５ａｔｏｍｉｃ％よ
り高いとする。半導体６６１をスパッタリング法で成膜する場合、上記の組成を満たすス
パッタリングターゲットを用いることが好ましい。例えば、スパッタリングターゲットの
原子数比はＩｎ：Ｍ：Ｚｎ＝１：３：２が好ましい。
【０２１９】
また、半導体６６２がＩｎ−Ｍ−Ｚｎ酸化物のとき、ＩｎおよびＭの和を１００ａｔｏｍ
ｉｃ％としたとき、好ましくはＩｎが２５ａｔｏｍｉｃ％より高く、Ｍが７５ａｔｏｍｉ
ｃ％未満、さらに好ましくはＩｎが３４ａｔｏｍｉｃ％より高く、Ｍが６６ａｔｏｍｉｃ
％未満とする。半導体６６２をスパッタリング法で成膜する場合、上記の組成を満たすス
パッタリングターゲットを用いることが好ましい。例えば、スパッタリングターゲットの
原子数比はＩｎ：Ｍ：Ｚｎ＝１：１：１、Ｉｎ：Ｍ：Ｚｎ＝１：１：１．２、Ｉｎ：Ｍ：
Ｚｎ＝２：１：３、Ｉｎ：Ｍ：Ｚｎ＝３：１：２、Ｉｎ：Ｍ：Ｚｎ＝４：２：４．１が好
ましい。特に、スパッタリングターゲットとして、原子数比がＩｎ：Ｇａ：Ｚｎ＝４：２
：４．１を用いる場合、成膜される半導体６６２の原子数比は、Ｉｎ：Ｇａ：Ｚｎ＝４：
２：３近傍となる場合がある。
【０２２０】
また、半導体６６３がＩｎ−Ｍ−Ｚｎ酸化物のとき、ＩｎおよびＭの和を１００ａｔｏｍ
ｉｃ％としたとき、好ましくはＩｎが５０ａｔｏｍｉｃ％未満、Ｍが５０ａｔｏｍｉｃ％
より高く、さらに好ましくはＩｎが２５ａｔｏｍｉｃ％未満、Ｍが７５ａｔｏｍｉｃ％よ
り高くする。なお、半導体６６３は、半導体６６１と同種の酸化物を用いても構わない。
ただし、半導体６６１または／および半導体６６３がインジウムを含まなくても構わない
場合がある。例えば、半導体６６１または／および半導体６６３が酸化ガリウムであって
も構わない。
【０２２１】
次に、半導体６６１、半導体６６２、および半導体６６３の積層により構成される半導体
６６０の機能およびその効果について、図１２（Ｂ）に示すエネルギーバンド構造図を用
いて説明する。図１２（Ａ）は、図１１（Ｂ）に示すトランジスタ７３０のチャネル部分
を拡大した図で、図１２（Ｂ）は、図１２（Ａ）にＡ１−Ａ２の鎖線で示した部位のエネ
ルギーバンド構造を示している。また、図１２（Ｂ）は、トランジスタ７３０のチャネル
領域のエネルギーバンド構造を示している。
【０２２２】
図１２（Ｂ）中、Ｅｃ６５２、Ｅｃ６６１、Ｅｃ６６２、Ｅｃ６６３、Ｅｃ６５３は、そ
れぞれ、絶縁膜６５２、半導体６６１、半導体６６２、半導体６６３、絶縁膜６５３の伝
導帯下端のエネルギーを示している。
【０２２３】
ここで、真空準位と伝導帯下端のエネルギーとの差（「電子親和力」ともいう。）は、真
空準位と価電子帯上端のエネルギーとの差（イオン化ポテンシャルともいう。）からエネ
ルギーギャップを引いた値となる。なお、エネルギーギャップは、分光エリプソメータを
用いて測定できる。また、真空準位と価電子帯上端のエネルギー差は、紫外線光電子分光
分析（ＵＰＳ：Ｕｌｔｒａｖｉｏｌｅｔ  Ｐｈｏｔｏｅｌｅｃｔｒｏｎ  Ｓｐｅｃｔｒｏ
ｓｃｏｐｙ）装置を用いて測定できる。
【０２２４】
絶縁膜６５２と絶縁膜６５３は絶縁体であるため、Ｅｃ６５３とＥｃ６５２は、Ｅｃ６６
１、Ｅｃ６６２、およびＥｃ６６３よりも真空準位に近い（電子親和力が小さい）。
【０２２５】
半導体６６２は、半導体６６１および半導体６６３よりも電子親和力の大きい酸化物を用
いる。例えば、半導体６６２として、半導体６６１および半導体６６３よりも電子親和力
の０．０７ｅＶ以上１．３ｅＶ以下、好ましくは０．１ｅＶ以上０．７ｅＶ以下、さらに
好ましくは０．１５ｅＶ以上０．４ｅＶ以下大きい酸化物を用いる。なお、電子親和力は
、真空準位と伝導帯下端のエネルギーとの差である。
【０２２６】
なお、インジウムガリウム酸化物は、小さい電子親和力と、高い酸素ブロック性を有する
。そのため、半導体６６３がインジウムガリウム酸化物を含むと好ましい。ガリウム原子
割合［Ｇａ／（Ｉｎ＋Ｇａ）］は、例えば、７０％以上、好ましくは８０％以上、さらに
好ましくは９０％以上とする。
【０２２７】
このとき、ゲート電圧を印加すると、半導体６６１、半導体６６２、半導体６６３のうち
、電子親和力の大きい半導体６６２にチャネルが形成される。
【０２２８】
ここで、半導体６６１と半導体６６２との間には、半導体６６１と半導体６６２との混合
領域を有する場合がある。また、半導体６６２と半導体６６３との間には、半導体６６２
と半導体６６３との混合領域を有する場合がある。混合領域は、界面準位密度が低くなる
。そのため、半導体６６１、半導体６６２および半導体６６３の積層体は、それぞれの界
面近傍において、エネルギーが連続的に変化する（連続接合ともいう。）バンド構造とな
る。
【０２２９】
このとき、電子は、半導体６６１中および半導体６６３中ではなく、半導体６６２中を主
として移動する。上述したように、半導体６６１および半導体６６２の界面における界面
準位密度、半導体６６２と半導体６６３との界面における界面準位密度を低くすることに
よって、半導体６６２中で電子の移動が阻害されることが少なく、トランジスタのオン電
流を高くすることができる。
【０２３０】
トランジスタのオン電流は、電子の移動を阻害する要因を低減するほど、高くすることが
できる。例えば、電子の移動を阻害する要因のない場合、効率よく電子が移動すると推定
される。電子の移動は、例えば、チャネル領域の物理的な凹凸が大きい場合にも阻害され
る。
【０２３１】
トランジスタのオン電流を高くするためには、例えば、半導体６６２の上面または下面（
被形成面、ここでは半導体６６１）の、１μｍ×１μｍの範囲における二乗平均平方根（
ＲＭＳ：Ｒｏｏｔ  Ｍｅａｎ  Ｓｑｕａｒｅ）粗さが１ｎｍ未満、好ましくは０．６ｎｍ
未満、さらに好ましくは０．５ｎｍ未満、より好ましくは０．４ｎｍ未満とすればよい。
また、１μｍ×１μｍの範囲における平均面粗さ（Ｒａともいう。）が１ｎｍ未満、好ま
しくは０．６ｎｍ未満、さらに好ましくは０．５ｎｍ未満、より好ましくは０．４ｎｍ未
満とすればよい。また、１μｍ×１μｍの範囲における最大高低差（Ｐ−Ｖともいう。）
が１０ｎｍ未満、好ましくは９ｎｍ未満、さらに好ましくは８ｎｍ未満、より好ましくは
７ｎｍ未満とすればよい。ＲＭＳ粗さ、ＲａおよびＰ−Ｖは、エスアイアイ・ナノテクノ
ロジー株式会社製走査型プローブ顕微鏡システムＳＰＡ−５００などを用いて測定するこ
とができる。
【０２３２】
または、例えば、チャネルの形成される領域中の欠陥準位密度が高い場合にも、電子の移
動は阻害される。
【０２３３】
例えば、半導体６６２が酸素欠損（ＶＯとも表記。）を有する場合、酸素欠損のサイトに
水素が入り込むことでドナー準位を形成することがある。以下では酸素欠損のサイトに水
素が入り込んだ状態をＶＯＨと表記する場合がある。ＶＯＨは電子を散乱するため、トラ
ンジスタのオン電流を低下させる要因となる。なお、酸素欠損のサイトは、水素が入るよ
りも酸素が入る方が安定する。したがって、半導体６６２中の酸素欠損を低減することで
、トランジスタのオン電流を高くすることができる場合がある。
【０２３４】
例えば、半導体６６２のある深さにおいて、または、半導体６６２のある領域において、
二次イオン質量分析法（ＳＩＭＳ：Ｓｅｃｏｎｄａｒｙ  Ｉｏｎ  Ｍａｓｓ  Ｓｐｅｃｔ
ｒｏｍｅｔｒｙ）で測定される水素濃度は、１×１０１６ａｔｏｍｓ／ｃｍ３以上、２×
１０２０ａｔｏｍｓ／ｃｍ３以下、好ましくは１×１０１６ａｔｏｍｓ／ｃｍ３以上、５
×１０１９ａｔｏｍｓ／ｃｍ３以下、より好ましくは１×１０１６ａｔｏｍｓ／ｃｍ３以
上、１×１０１９ａｔｏｍｓ／ｃｍ３以下、さらに好ましくは１×１０１６ａｔｏｍｓ／
ｃｍ３以上、５×１０１８ａｔｏｍｓ／ｃｍ３以下とする。
【０２３５】
半導体６６２の酸素欠損を低減するために、例えば、絶縁膜６５２に含まれる過剰酸素を
、半導体６６１を介して半導体６６２まで移動させる方法などがある。この場合、半導体
６６１は、酸素透過性を有する層（酸素を透過させる層）であることが好ましい。
【０２３６】
なお、トランジスタがｓ−ｃｈａｎｎｅｌ構造を有する場合、半導体６６２の全体にチャ
ネルが形成される。したがって、半導体６６２が厚いほどチャネル領域は大きくなる。即
ち、半導体６６２が厚いほど、トランジスタのオン電流を高くすることができる。
【０２３７】
また、トランジスタのオン電流を高くするためには、半導体６６３の厚さは小さいほど好
ましい。半導体６６３は、例えば、１０ｎｍ未満、好ましくは５ｎｍ以下、さらに好まし
くは３ｎｍ以下の領域を有していればよい。一方、半導体６６３は、チャネルの形成され
る半導体６６２へ、隣接する絶縁体を構成する酸素以外の元素（水素、シリコンなど）が
入り込まないようブロックする機能を有する。そのため、半導体６６３は、ある程度の厚
さを有することが好ましい。半導体６６３は、例えば、０．３ｎｍ以上、好ましくは１ｎ
ｍ以上、さらに好ましくは２ｎｍ以上の厚さの領域を有していればよい。また、半導体６
６３は、絶縁膜６５２などから放出される酸素の外方拡散を抑制するために、酸素をブロ
ックする性質を有すると好ましい。
【０２３８】
また、信頼性を高くするためには、半導体６６１は厚く、半導体６６３は薄いことが好ま
しい。半導体６６１は、例えば、１０ｎｍ以上、好ましくは２０ｎｍ以上、さらに好まし
くは４０ｎｍ以上、より好ましくは６０ｎｍ以上の厚さの領域を有していればよい。半導
体６６１の厚さを、厚くすることで、隣接する絶縁体と半導体６６１との界面からチャネ
ルの形成される半導体６６２までの距離を離すことができる。ただし、半導体装置の生産
性が低下する場合があるため、半導体６６１は、例えば、２００ｎｍ以下、好ましくは１
２０ｎｍ以下、さらに好ましくは８０ｎｍ以下の厚さの領域を有していればよい。
【０２３９】
例えば、半導体６６２と半導体６６１との間に、例えば、ＳＩＭＳ分析において、１×１
０１６ａｔｏｍｓ／ｃｍ３以上、１×１０１９ａｔｏｍｓ／ｃｍ３未満、好ましくは１×
１０１６ａｔｏｍｓ／ｃｍ３以上、５×１０１８ａｔｏｍｓ／ｃｍ３未満、さらに好まし
くは１×１０１６ａｔｏｍｓ／ｃｍ３以上、２×１０１８ａｔｏｍｓ／ｃｍ３未満のシリ
コン濃度となる領域を有する。また、半導体６６２と半導体６６３との間に、ＳＩＭＳに
おいて、１×１０１６ａｔｏｍｓ／ｃｍ３以上、１×１０１９ａｔｏｍｓ／ｃｍ３未満、
好ましくは１×１０１６ａｔｏｍｓ／ｃｍ３以上、５×１０１８ａｔｏｍｓ／ｃｍ３未満
、さらに好ましくは１×１０１６ａｔｏｍｓ／ｃｍ３以上、２×１０１８ａｔｏｍｓ／ｃ
ｍ３未満のシリコン濃度となる領域を有する。
【０２４０】
また、半導体６６２の水素濃度を低減するために、半導体６６１および半導体６６３の水
素濃度を低減すると好ましい。半導体６６１および半導体６６３は、ＳＩＭＳにおいて、
１×１０１６ａｔｏｍｓ／ｃｍ３以上、２×１０２０ａｔｏｍｓ／ｃｍ３以下、好ましく
は１×１０１６ａｔｏｍｓ／ｃｍ３以上、５×１０１９ａｔｏｍｓ／ｃｍ３以下、より好
ましくは１×１０１６ａｔｏｍｓ／ｃｍ３以上、１×１０１９ａｔｏｍｓ／ｃｍ３以下、
さらに好ましくは１×１０１６ａｔｏｍｓ／ｃｍ３以上、５×１０１８ａｔｏｍｓ／ｃｍ
３以下の水素濃度となる領域を有する。また、半導体６６２の窒素濃度を低減するために
、半導体６６１および半導体６６３の窒素濃度を低減すると好ましい。半導体６６１およ
び半導体６６３は、ＳＩＭＳにおいて、１×１０１６ａｔｏｍｓ／ｃｍ３以上、５×１０
１９ａｔｏｍｓ／ｃｍ３未満、好ましくは１×１０１６ａｔｏｍｓ／ｃｍ３以上、５×１
０１８ａｔｏｍｓ／ｃｍ３以下、より好ましくは１×１０１６ａｔｏｍｓ／ｃｍ３以上、
１×１０１８ａｔｏｍｓ／ｃｍ３以下、さらに好ましくは１×１０１６ａｔｏｍｓ／ｃｍ
３以上、５×１０１７ａｔｏｍｓ／ｃｍ３以下の窒素濃度となる領域を有する。
【０２４１】
上述の３層構造は一例である。例えば、半導体６６１または半導体６６３のない２層構造
としても構わない。または、半導体６６１の上もしくは下、または半導体６６３上もしく
は下に、半導体６６１、半導体６６２および半導体６６３として例示した半導体のいずれ
か一を有する４層構造としても構わない。または、半導体６６１の上、半導体６６１の下
、半導体６６３の上、半導体６６３の下のいずれか二箇所以上に、半導体６６１、半導体
６６２および半導体６６３として例示した半導体のいずれか一を有するｎ層構造（ｎは５
以上の整数）としても構わない。
【０２４２】
〈〈導電膜〉〉
導電膜６７１、導電膜６７２及び導電膜６７３は、銅（Ｃｕ）、タングステン（Ｗ）、モ
リブデン（Ｍｏ）、金（Ａｕ）、アルミニウム（Ａｌ）、マンガン（Ｍｎ）、チタン（Ｔ
ｉ）、タンタル（Ｔａ）、ニッケル（Ｎｉ）、クロム（Ｃｒ）、鉛（Ｐｂ）、錫（Ｓｎ）
、鉄（Ｆｅ）、コバルト（Ｃｏ）、ルテニウム（Ｒｕ）、白金（Ｐｔ）、イリジウム（Ｉ
ｒ）、ストロンチウム（Ｓｒ）の低抵抗材料からなる単体、もしくは合金、またはこれら
を主成分とする化合物を含む導電膜の単層または積層とすることが好ましい。特に、耐熱
性と導電性を両立するタングステンやモリブデンなどの高融点材料を用いることが好まし
い。また、アルミニウムや銅などの低抵抗導電性材料で形成することが好ましい。さらに
、Ｃｕ−Ｍｎ合金を用いると、酸素を含む絶縁体との界面に酸化マンガンを形成し、酸化
マンガンがＣｕの拡散を抑制する機能を持つので好ましい。
【０２４３】
また、導電膜６７１及び導電膜６７２は、酸化イリジウム、酸化ルテニウム、ストロンチ
ウムルテナイトなど、貴金属を含む導電性酸化物を用いることが好ましい。これらの導電
性酸化物は、酸化物半導体と接しても酸化物半導体から酸素を奪うことが少なく、酸化物
半導体の酸素欠損を作りにくい。
【０２４４】
導電膜６７１、導電膜６７２及び導電膜６７３の形成は、例えばスパッタリング法、ＣＶ
Ｄ法（熱ＣＶＤ法、ＭＯＣＶＤ法、ＰＥＣＶＤ法等を含む）、ＭＢＥ法、ＡＬＤ法または
ＰＬＤ法などを用いて形成することができる。
【０２４５】
〈〈ゲート絶縁膜〉〉
絶縁膜６５３には、酸化アルミニウム、酸化マグネシウム、酸化シリコン、酸化窒化シリ
コン、窒化酸化シリコン、窒化シリコン、酸化ガリウム、酸化ゲルマニウム、酸化イット
リウム、酸化ジルコニウム、酸化ランタン、酸化ネオジム、酸化ハフニウムおよび酸化タ
ンタルを一種以上含む絶縁膜を用いることができる。また、絶縁膜６５３は上記材料の積
層であってもよい。なお、絶縁膜６５３に、ランタン（Ｌａ）、窒素、ジルコニウム（Ｚ
ｒ）などを、不純物として含んでいてもよい。
【０２４６】
また、絶縁膜６５３の積層構造の一例について説明する。絶縁膜６５３は、例えば、酸素
、窒素、シリコン、ハフニウムなどを有する。具体的には、酸化ハフニウム、および酸化
シリコンまたは酸化窒化シリコンを含むと好ましい。
【０２４７】
酸化ハフニウムは、酸化シリコンや酸化窒化シリコンと比べて比誘電率が高い。したがっ
て、酸化シリコンを用いた場合と比べて、絶縁膜６５３の膜厚を大きくできるため、トン
ネル電流によるリーク電流を小さくすることができる。即ち、オフ電流の小さいトランジ
スタを実現することができる。
【０２４８】
〈〈保護絶縁膜〉〉
絶縁膜６５４は、酸素、水素、水、アルカリ金属、アルカリ土類金属等のブロッキングで
きる機能を有する。絶縁膜６５４を設けることで、半導体６６０からの酸素の外部への拡
散と、外部から半導体６６０への水素、水等の入り込みを防ぐことができる。
【０２４９】
絶縁膜６５４は、例えばスパッタリング法、ＣＶＤ法（熱ＣＶＤ法、ＭＯＣＶＤ法、ＰＥ
ＣＶＤ法等を含む）、ＭＢＥ法、ＡＬＤ法またはＰＬＤ法などを用いて形成することがで
きる。特に、当該絶縁膜をＣＶＤ法、好ましくはプラズマＣＶＤ法によって成膜すると、
被覆性を向上させることができるため好ましい。またプラズマによるダメージを減らすに
は、熱ＣＶＤ法、ＭＯＣＶＤ法あるいはＡＬＤ法が好ましい。
【０２５０】
絶縁膜６５４としては、例えば、窒化物絶縁膜を用いることができる。該窒化物絶縁膜と
しては、窒化シリコン、窒化酸化シリコン、窒化アルミニウム、窒化酸化アルミニウム等
がある。なお、窒化物絶縁膜の代わりに、酸素、水素、水等のブロッキング効果を有する
酸化物絶縁膜を設けてもよい。酸化物絶縁膜としては、酸化アルミニウム、酸化窒化アル
ミニウム、酸化ガリウム、酸化窒化ガリウム、酸化イットリウム、酸化窒化イットリウム
、酸化ハフニウム、酸化窒化ハフニウム等がある。
【０２５１】
酸化アルミニウム膜は、水素、水分などの不純物、および酸素の両方に対して膜を透過さ
せない遮断効果が高いので絶縁膜６５４に適用するのに好ましい。また、酸化アルミニウ
ム膜に含まれる酸素を半導体６６０に拡散させることもできる。
【０２５２】
絶縁膜６５４の成膜後、加熱処理を行うことが好ましい。この加熱処理により、絶縁膜６
５２等から半導体６６０に対して酸素を供給し、半導体６６０中の酸素欠損を低減するこ
とができる。またこのとき、絶縁膜６５２から脱離した酸素は、絶縁膜６５６及び絶縁膜
６５４によってブロックされるため、当該酸素を効果的に閉じ込めることができる。その
ため半導体６６０に供給しうる酸素の量を増大させることができ、半導体６６０中の酸素
欠損を効果的に低減することができる。
【０２５３】
続いて、絶縁膜６５５を形成する。絶縁膜６５５は、例えばスパッタリング法、ＣＶＤ法
（熱ＣＶＤ法、ＭＯＣＶＤ法、ＰＥＣＶＤ法等を含む）、ＭＢＥ法、ＡＬＤ法またはＰＬ
Ｄ法などを用いて形成することができる。特に、ＣＶＤ法、好ましくはプラズマＣＶＤ法
によって成膜すると、被覆性を良好なものとすることができるため好ましい。またプラズ
マによるダメージを減らすには、熱ＣＶＤ法、ＭＯＣＶＤ法あるいはＡＬＤ法が好ましい
。また絶縁膜６５５として有機樹脂などの有機絶縁材料を用いる場合には、スピンコート
法などの塗布法を用いて形成してもよい。また、絶縁膜６５５を形成した後にその上面に
対して平坦化処理を行うことが好ましい。
【０２５４】
絶縁膜６５５には、酸化アルミニウム、窒化酸化アルミニウム、酸化マグネシウム、酸化
シリコン、酸化窒化シリコン、窒化酸化シリコン、窒化シリコン、酸化ガリウム、酸化ゲ
ルマニウム、酸化イットリウム、酸化ジルコニウム、酸化ランタン、酸化ネオジム、酸化
ハフニウム、酸化タンタルなどから選ばれた一種以上含む絶縁体を用いることができる。
また、絶縁膜６５５には、ポリイミド樹脂、ポリアミド樹脂、アクリル樹脂、シロキサン
樹脂、エポキシ樹脂、フェノール樹脂等の有機樹脂を用いることもできる。また、絶縁膜
６５５は上記材料の積層であってもよい。
【０２５５】
〈トランジスタの構成例２〉
図１１で示したトランジスタ７３０は、導電膜６７３をエッチングで形成する際に、半導
体６６３及び絶縁膜６５３を、同時にエッチングしてもよい。一例を図１３に示す。
【０２５６】
図１３は、図１１（Ｂ）において、導電膜６７３の下のみに、半導体６６３及び絶縁膜６
５３が存在する場合である。
【０２５７】
〈トランジスタの構成例３〉
図１１で示したトランジスタ７３０は、導電膜６７１及び導電膜６７２が、半導体６６１
の側面及び半導体６６２の側面と接していてもよい。一例を図１４に示す。
【０２５８】
図１４は、図１１（Ｂ）において、導電膜６７１及び導電膜６７２が、半導体６６１の側
面及び半導体６６２の側面と接している場合である。
【０２５９】
〈トランジスタの構成例４〉
図１１で示したトランジスタ７３０は、導電膜６７１が、導電膜６７１ａ及び導電膜６７
１ｂの積層構造としてもよい。また、導電膜６７２が、導電膜６７２ａ及び導電膜６７２
ｂの積層構造としてもよい。一例として、図１５に示す。
【０２６０】
図１５は、図１１（Ｂ）において、導電膜６７１が、導電膜６７１ａ及び導電膜６７１ｂ
の積層構造とし、導電膜６７２が、導電膜６７２ａ及び導電膜６７２ｂの積層構造とした
場合である。
【０２６１】
導電膜６７１ｂおよび導電膜６７２ｂとしては、例えば、透明導電体、酸化物半導体、窒
化物半導体または酸化窒化物半導体を用いればよい。導電膜６７１ｂおよび導電膜６７２
ｂとしては、例えば、インジウム、スズおよび酸素を含む膜、インジウムおよび亜鉛を含
む膜、インジウム、タングステンおよび亜鉛を含む膜、スズおよび亜鉛を含む膜、亜鉛お
よびガリウムを含む膜、亜鉛およびアルミニウムを含む膜、亜鉛およびフッ素を含む膜、
亜鉛およびホウ素を含む膜、スズおよびアンチモンを含む膜、スズおよびフッ素を含む膜
またはチタンおよびニオブを含む膜などを用いればよい。または、これらの膜が水素、炭
素、窒素、シリコン、ゲルマニウムまたはアルゴンを含んでも構わない。
【０２６２】
導電膜６７１ｂおよび導電膜６７２ｂは、可視光線を透過する性質を有しても構わない。
または、導電膜６７１ｂおよび導電膜６７２ｂは、可視光線、紫外線、赤外線もしくはＸ
線を、反射もしくは吸収することで透過させない性質を有しても構わない。このような性
質を有することで、迷光によるトランジスタの電気特性の変動を抑制できる場合がある。
【０２６３】
また、導電膜６７１ｂおよび導電膜６７２ｂは、半導体６６２などとの間にショットキー
障壁を形成しない層を用いると好ましい場合がある。こうすることで、トランジスタのオ
ン特性を向上させることができる。
【０２６４】
導電膜６７１ａおよび導電膜６７２ａとしては、例えば、ホウ素、窒素、酸素、フッ素、
シリコン、リン、アルミニウム、チタン、クロム、マンガン、コバルト、ニッケル、銅、
亜鉛、ガリウム、イットリウム、ジルコニウム、モリブデン、ルテニウム、銀、インジウ
ム、スズ、タンタルおよびタングステンを一種以上含む導電体を、単層で、または積層で
用いればよい。例えば、合金膜や化合物膜であってもよく、アルミニウムを含む導電体、
銅およびチタンを含む導電体、銅およびマンガンを含む導電体、インジウム、スズおよび
酸素を含む導電体、チタンおよび窒素を含む導電体などを用いてもよい。
【０２６５】
なお、導電膜６７１ｂおよび導電膜６７２ｂは、導電膜６７１ａおよび導電膜６７２ａよ
りも高抵抗の膜を用いると好ましい場合がある。また、導電膜６７１ｂおよび導電膜６７
２ｂは、トランジスタのチャネルよりも低抵抗の膜を用いると好ましい場合がある。例え
ば、導電膜６７１ｂおよび導電膜６７２ｂの抵抗率を、０．１Ωｃｍ以上１００Ωｃｍ以
下、０．５Ωｃｍ以上５０Ωｃｍ以下、または１Ωｃｍ以上１０Ωｃｍ以下とすればよい
。導電膜６７１ｂおよび導電膜６７２ｂの抵抗率を上述の範囲とすることにより、チャネ
ルとドレインとの境界部における電界集中を緩和することができる。そのため、トランジ
スタの電気特性の変動を低減することができる。また、ドレインから生じる電界に起因し
たパンチスルー電流を低減することができる。そのため、チャネル長の短いトランジスタ
においても、飽和特性を良好にすることができる。なお、ソースとドレインとが入れ替わ
らない回路構成であれば、導電膜６７１ｂおよび導電膜６７２ｂのいずれか一方のみ（例
えば、ドレイン側）を配置するほうが好ましい場合がある。
【０２６６】
〈酸化物半導体の結晶構造〉
次に、半導体６６２に適用可能な、酸化物半導体の結晶構造について説明を行う。
【０２６７】
なお、本明細書において、「平行」とは、二つの直線が−１０°以上１０°以下の角度で
配置されている状態をいう。したがって、−５°以上５°以下の場合も含まれる。また、
「略平行」とは、二つの直線が−３０°以上３０°以下の角度で配置されている状態をい
う。また、「垂直」とは、二つの直線が８０°以上１００°以下の角度で配置されている
状態をいう。したがって、８５°以上９５°以下の場合も含まれる。また、「略垂直」と
は、二つの直線が６０°以上１２０°以下の角度で配置されている状態をいう。
【０２６８】
また、本明細書において、結晶が三方晶または菱面体晶である場合、六方晶系として表す
。
【０２６９】
酸化物半導体膜は、非単結晶酸化物半導体膜と単結晶酸化物半導体膜とに分けられる。ま
たは、酸化物半導体は、例えば、結晶性酸化物半導体と非晶質酸化物半導体とに分けられ
る。
【０２７０】
なお、非単結晶酸化物半導体としては、ＣＡＡＣ−ＯＳ（Ｃ  Ａｘｉｓ  Ａｌｉｇｎｅｄ
Ｃｒｙｓｔａｌｌｉｎｅ  Ｏｘｉｄｅ  Ｓｅｍｉｃｏｎｄｕｃｔｏｒ）、多結晶酸化物
半導体、微結晶酸化物半導体、非晶質酸化物半導体などがある。また、結晶性酸化物半導
体としては、単結晶酸化物半導体、ＣＡＡＣ−ＯＳ、多結晶酸化物半導体、微結晶酸化物
半導体などがある。
【０２７１】
まずは、ＣＡＡＣ−ＯＳ膜について説明する。
【０２７２】
ＣＡＡＣ−ＯＳ膜は、ｃ軸配向した複数の結晶部を有する酸化物半導体膜の一つである。
【０２７３】
透過型電子顕微鏡（ＴＥＭ：Ｔｒａｎｓｍｉｓｓｉｏｎ  Ｅｌｅｃｔｒｏｎ  Ｍｉｃｒｏ
ｓｃｏｐｅ）によって、ＣＡＡＣ−ＯＳ膜の明視野像および回折パターンの複合解析像（
高分解能ＴＥＭ像ともいう。）を観察することで複数の結晶部を確認することができる。
一方、高分解能ＴＥＭ像によっても明確な結晶部同士の境界、即ち結晶粒界（グレインバ
ウンダリーともいう。）を確認することができない。そのため、ＣＡＡＣ−ＯＳ膜は、結
晶粒界に起因する電子移動度の低下が起こりにくいといえる。
【０２７４】
試料面と略平行な方向から、ＣＡＡＣ−ＯＳ膜の断面の高分解能ＴＥＭ像を観察すると、
結晶部において、金属原子が層状に配列していることを確認できる。金属原子の各層は、
ＣＡＡＣ−ＯＳ膜の膜を形成する面（被形成面ともいう。）または上面の凹凸を反映した
形状であり、ＣＡＡＣ−ＯＳ膜の被形成面または上面と平行に配列する。
【０２７５】
一方、試料面と略垂直な方向から、ＣＡＡＣ−ＯＳ膜の平面の高分解能ＴＥＭ像を観察す
ると、結晶部において、金属原子が三角形状または六角形状に配列していることを確認で
きる。しかしながら、異なる結晶部間で、金属原子の配列に規則性は見られない。
【０２７６】
ＣＡＡＣ−ＯＳ膜に対し、Ｘ線回折（ＸＲＤ：Ｘ−Ｒａｙ  Ｄｉｆｆｒａｃｔｉｏｎ）装
置を用いて構造解析を行うと、例えばＩｎＧａＺｎＯ４の結晶を有するＣＡＡＣ−ＯＳ膜
のｏｕｔ−ｏｆ−ｐｌａｎｅ法による解析では、回折角（２θ）が３１°近傍にピークが
現れる場合がある。このピークは、ＩｎＧａＺｎＯ４の結晶の（００９）面に帰属される
ことから、ＣＡＡＣ−ＯＳ膜の結晶がｃ軸配向性を有し、ｃ軸が被形成面または上面に略
垂直な方向を向いていることが確認できる。
【０２７７】
なお、ＩｎＧａＺｎＯ４の結晶を有するＣＡＡＣ−ＯＳ膜のｏｕｔ−ｏｆ−ｐｌａｎｅ法
による解析では、２θが３１°近傍のピークの他に、２θが３６°近傍にもピークが現れ
る場合がある。２θが３６°近傍のピークは、ＣＡＡＣ−ＯＳ膜中の一部に、ｃ軸配向性
を有さない結晶が含まれることを示している。ＣＡＡＣ−ＯＳ膜は、２θが３１°近傍に
ピークを示し、２θが３６°近傍にピークを示さないことが好ましい。
【０２７８】
ＣＡＡＣ−ＯＳ膜は、不純物濃度の低い酸化物半導体膜である。不純物は、水素、炭素、
シリコン、遷移金属元素などの酸化物半導体膜の主成分以外の元素である。特に、シリコ
ンなどの、酸化物半導体膜を構成する金属元素よりも酸素との結合力の強い元素は、酸化
物半導体膜から酸素を奪うことで酸化物半導体膜の原子配列を乱し、結晶性を低下させる
要因となる。また、鉄やニッケルなどの重金属、アルゴン、二酸化炭素などは、原子半径
（または分子半径）が大きいため、酸化物半導体膜内部に含まれると、酸化物半導体膜の
原子配列を乱し、結晶性を低下させる要因となる。なお、酸化物半導体膜に含まれる不純
物は、キャリアトラップやキャリア発生源となる場合がある。
【０２７９】
また、ＣＡＡＣ−ＯＳ膜は、欠陥準位密度の低い酸化物半導体膜である。例えば、酸化物
半導体膜中の酸素欠損は、キャリアトラップとなることや、水素を捕獲することによって
キャリア発生源となることがある。
【０２８０】
不純物濃度が低く、欠陥準位密度が低い（酸素欠損の少ない）ことを、高純度真性または
実質的に高純度真性と呼ぶ。高純度真性または実質的に高純度真性である酸化物半導体膜
は、キャリア発生源が少ないため、キャリア密度を低くすることができる。したがって、
当該酸化物半導体膜を用いたトランジスタは、しきい値電圧がマイナスとなる電気特性（
ノーマリーオンともいう。）になることが少ない。また、高純度真性または実質的に高純
度真性である酸化物半導体膜は、キャリアトラップが少ない。そのため、当該酸化物半導
体膜を用いたトランジスタは、電気特性の変動が小さく、信頼性の高いトランジスタとな
る。なお、酸化物半導体膜のキャリアトラップに捕獲された電荷は、放出するまでに要す
る時間が長く、あたかも固定電荷のように振る舞うことがある。そのため、不純物濃度が
高く、欠陥準位密度が高い酸化物半導体膜を用いたトランジスタは、電気特性が不安定と
なる場合がある。
【０２８１】
また、ＣＡＡＣ−ＯＳ膜を用いたトランジスタは、可視光や紫外光の照射による電気特性
の変動が小さい。
【０２８２】
次に、微結晶酸化物半導体膜について説明する。
【０２８３】
微結晶酸化物半導体膜は、高分解能ＴＥＭ像において、結晶部を確認することのできる領
域と、明確な結晶部を確認することのできない領域と、を有する。微結晶酸化物半導体膜
に含まれる結晶部は、１ｎｍ以上１００ｎｍ以下、または１ｎｍ以上１０ｎｍ以下の大き
さであることが多い。特に、１ｎｍ以上１０ｎｍ以下、または１ｎｍ以上３ｎｍ以下の微
結晶であるナノ結晶（ｎｃ：ｎａｎｏｃｒｙｓｔａｌ）を有する酸化物半導体膜を、ｎｃ
−ＯＳ（ｎａｎｏｃｒｙｓｔａｌｌｉｎｅ  Ｏｘｉｄｅ  Ｓｅｍｉｃｏｎｄｕｃｔｏｒ）
膜と呼ぶ。また、ｎｃ−ＯＳ膜は、例えば、高分解能ＴＥＭ像では、結晶粒界を明確に確
認できない場合がある。
【０２８４】
ｎｃ−ＯＳ膜は、微小な領域（例えば、１ｎｍ以上１０ｎｍ以下の領域、特に１ｎｍ以上
３ｎｍ以下の領域）において原子配列に周期性を有する。また、ｎｃ−ＯＳ膜は、異なる
結晶部間で結晶方位に規則性が見られない。そのため、膜全体で配向性が見られない。し
たがって、ｎｃ−ＯＳ膜は、分析方法によっては、非晶質酸化物半導体膜と区別が付かな
い場合がある。例えば、ｎｃ−ＯＳ膜に対し、結晶部よりも大きい径のＸ線を用いるＸＲ
Ｄ装置を用いて構造解析を行うと、ｏｕｔ−ｏｆ−ｐｌａｎｅ法による解析では、結晶面
を示すピークが検出されない。また、ｎｃ−ＯＳ膜に対し、結晶部よりも大きいプローブ
径（例えば５０ｎｍ以上）の電子線を用いる電子回折（制限視野電子回折ともいう。）を
行うと、ハローパターンのような回折パターンが観測される。一方、ｎｃ−ＯＳ膜に対し
、結晶部の大きさと近いか結晶部より小さいプローブ径の電子線を用いるナノビーム電子
回折を行うと、スポットが観測される。また、ｎｃ−ＯＳ膜に対しナノビーム電子回折を
行うと、円を描くように（リング状に）輝度の高い領域が観測される場合がある。また、
ｎｃ−ＯＳ膜に対しナノビーム電子回折を行うと、リング状の領域内に複数のスポットが
観測される場合がある。
【０２８５】
ｎｃ−ＯＳ膜は、非晶質酸化物半導体膜よりも規則性の高い酸化物半導体膜である。その
ため、ｎｃ−ＯＳ膜は、非晶質酸化物半導体膜よりも欠陥準位密度が低くなる。ただし、
ｎｃ−ＯＳ膜は、異なる結晶部間で結晶方位に規則性が見られない。そのため、ｎｃ−Ｏ
Ｓ膜は、ＣＡＡＣ−ＯＳ膜と比べて欠陥準位密度が高くなる。
【０２８６】
次に、非晶質酸化物半導体膜について説明する。
【０２８７】
非晶質酸化物半導体膜は、膜中における原子配列が不規則であり、結晶部を有さない酸化
物半導体膜である。石英のような無定形状態を有する酸化物半導体膜が一例である。
【０２８８】
非晶質酸化物半導体膜は、高分解能ＴＥＭ像において結晶部を確認することができない。
【０２８９】
非晶質酸化物半導体膜に対し、ＸＲＤ装置を用いた構造解析を行うと、ｏｕｔ−ｏｆ−ｐ
ｌａｎｅ法による解析では、結晶面を示すピークが検出されない。また、非晶質酸化物半
導体膜に対し、電子回折を行うと、ハローパターンが観測される。また、非晶質酸化物半
導体膜に対し、ナノビーム電子回折を行うと、スポットが観測されず、ハローパターンが
観測される。
【０２９０】
なお、酸化物半導体膜は、ｎｃ−ＯＳ膜と非晶質酸化物半導体膜との間の物性を示す構造
を有する場合がある。そのような構造を有する酸化物半導体膜を、特に非晶質ライク酸化
物半導体（ａ−ｌｉｋｅ  ＯＳ：ａｍｏｒｐｈｏｕｓ−ｌｉｋｅ  Ｏｘｉｄｅ  Ｓｅｍｉ
ｃｏｎｄｕｃｔｏｒ）膜と呼ぶ。
【０２９１】
ａ−ｌｉｋｅ  ＯＳ膜は、高分解能ＴＥＭ像において鬆（ボイドともいう。）が観察され
る場合がある。また、高分解能ＴＥＭ像において、明確に結晶部を確認することのできる
領域と、結晶部を確認することのできない領域と、を有する。ａ−ｌｉｋｅ  ＯＳ膜は、
ＴＥＭによる観察程度の微量な電子照射によって、結晶化が起こり、結晶部の成長が見ら
れる場合がある。一方、良質なｎｃ−ＯＳ膜であれば、ＴＥＭによる観察程度の微量な電
子照射による結晶化はほとんど見られない。
【０２９２】
なお、ａ−ｌｉｋｅ  ＯＳ膜およびｎｃ−ＯＳ膜の結晶部の大きさの計測は、高分解能Ｔ
ＥＭ像を用いて行うことができる。例えば、ＩｎＧａＺｎＯ４の結晶は層状構造を有し、
Ｉｎ−Ｏ層の間に、Ｇａ−Ｚｎ−Ｏ層を２層有する。ＩｎＧａＺｎＯ４の結晶の単位格子
は、Ｉｎ−Ｏ層を３層有し、またＧａ−Ｚｎ−Ｏ層を６層有する、計９層がｃ軸方向に層
状に重なった構造を有する。よって、これらの近接する層同士の間隔は、（００９）面の
格子面間隔（ｄ値ともいう。）と同程度であり、結晶構造解析からその値は０．２９ｎｍ
と求められている。そのため、高分解能ＴＥＭ像における格子縞に着目し、格子縞の間隔
が０．２８ｎｍ以上０．３０ｎｍ以下である箇所においては、それぞれの格子縞がＩｎＧ
ａＺｎＯ４の結晶のａ−ｂ面に対応する。
【０２９３】
また、酸化物半導体膜は、構造ごとに密度が異なる場合がある。例えば、ある酸化物半導
体膜の組成がわかれば、該組成と同じ組成における単結晶の密度と比較することにより、
その酸化物半導体膜の構造を推定することができる。例えば、単結晶の密度に対し、ａ−
ｌｉｋｅ  ＯＳ膜の密度は７８．６％以上９２．３％未満となる。また、例えば、単結晶
の密度に対し、ｎｃ−ＯＳ膜の密度およびＣＡＡＣ−ＯＳ膜の密度は９２．３％以上１０
０％未満となる。なお、単結晶の密度に対し密度が７８％未満となる酸化物半導体膜は、
成膜すること自体が困難である。
【０２９４】
上記について、具体例を用いて説明する。例えば、Ｉｎ：Ｇａ：Ｚｎ＝１：１：１［原子
数比］を満たす酸化物半導体膜において、菱面体晶構造を有する単結晶ＩｎＧａＺｎＯ４
の密度は６．３５７ｇ／ｃｍ３となる。よって、例えば、Ｉｎ：Ｇａ：Ｚｎ＝１：１：１
［原子数比］を満たす酸化物半導体膜において、ａ−ｌｉｋｅ  ＯＳ膜の密度は５．０ｇ
／ｃｍ３以上５．９ｇ／ｃｍ３未満となる。また、例えば、Ｉｎ：Ｇａ：Ｚｎ＝１：１：
１［原子数比］を満たす酸化物半導体膜において、ｎｃ−ＯＳ膜の密度およびＣＡＡＣ−
ＯＳ膜の密度は５．９ｇ／ｃｍ３以上６．３ｇ／ｃｍ３未満となる。
【０２９５】
なお、同じ組成の単結晶が存在しない場合がある。その場合、任意の割合で組成の異なる
単結晶を組み合わせることにより、所望の組成の単結晶に相当する密度を算出することが
できる。所望の組成の単結晶の密度は、組成の異なる単結晶を組み合わせる割合に対して
、加重平均を用いて算出すればよい。ただし、密度は、可能な限り少ない種類の単結晶を
組み合わせて算出することが好ましい。
【０２９６】
なお、酸化物半導体膜は、例えば、非晶質酸化物半導体膜、ａ−ｌｉｋｅ  ＯＳ膜、微結
晶酸化物半導体膜、ＣＡＡＣ−ＯＳ膜のうち、二種以上を有する積層膜であってもよい。
【０２９７】
以上、本実施の形態で示す構成、方法は、他の実施の形態で示す構成、方法と適宜組み合
わせて用いることができる。
【０２９８】
（実施の形態４）
本実施の形態では、本発明の一態様の電子機器について、図１６を用いて説明を行う。
【０２９９】
図１６（Ａ）乃至図１６（Ｆ）は、電子機器を示す図である。これらの電子機器は、筐体
５０００、表示部５００１、スピーカ５００３、ＬＥＤランプ５００４、操作キー５００
５（電源スイッチ、又は操作スイッチを含む）、接続端子５００６、センサ５００７（力
、変位、位置、速度、加速度、角速度、回転数、距離、光、液、磁気、温度、化学物質、
音声、時間、硬度、電場、電流、電圧、電力、放射線、流量、湿度、傾度、振動、におい
又は赤外線を測定する機能を含むもの）、マイクロフォン５００８、等を有することがで
きる。
【０３００】
図１６（Ａ）はモバイルコンピュータであり、上述したものの他に、スイッチ５００９、
赤外線ポート５０１０、等を有することができる。図１６（Ｂ）は記録媒体を備えた携帯
型の画像再生装置（たとえば、ＤＶＤ再生装置）であり、上述したものの他に、第２表示
部５００２、記録媒体読込部５０１１、等を有することができる。図１６（Ｃ）はゴーグ
ル型ディスプレイであり、上述したものの他に、第２表示部５００２、支持部５０１２、
イヤホン５０１３、等を有することができる。図１６（Ｄ）は携帯型遊技機であり、上述
したものの他に、記録媒体読込部５０１１、等を有することができる。図１６（Ｅ）はテ
レビ受像機能付きデジタルカメラであり、上述したものの他に、アンテナ５０１４、シャ
ッターボタン５０１５、受像部５０１６、等を有することができる。図１６（Ｆ）は携帯
型遊技機であり、上述したものの他に、第２表示部５００２、記録媒体読込部５０１１、
等を有することができる。
【０３０１】
図１６（Ａ）乃至図１６（Ｆ）に示す電子機器は、様々な機能を有することができる。例
えば、様々な情報（静止画、動画、テキスト画像など）を表示部に表示する機能、タッチ
パネル機能、カレンダー、日付又は時刻などを表示する機能、様々なソフトウェア（プロ
グラム）によって処理を制御する機能、無線通信機能、無線通信機能を用いて様々なコン
ピュータネットワークに接続する機能、無線通信機能を用いて様々なデータの送信又は受
信を行う機能、記録媒体に記録されているプログラム又はデータを読み出して表示部に表
示する機能、等を有することができる。さらに、複数の表示部を有する電子機器において
は、一つの表示部を主として画像情報を表示し、別の一つの表示部を主として文字情報を
表示する機能、または、複数の表示部に視差を考慮した画像を表示することで立体的な画
像を表示する機能、等を有することができる。さらに、受像部を有する電子機器において
は、静止画を撮影する機能、動画を撮影する機能、撮影した画像を自動または手動で補正
する機能、撮影した画像を記録媒体（外部又はカメラに内蔵）に保存する機能、撮影した
画像を表示部に表示する機能、等を有することができる。なお、図１６（Ａ）乃至図１６
（Ｆ）に示す電子機器が有することのできる機能はこれらに限定されず、様々な機能を有
することができる。
【０３０２】
本実施の形態において述べた電子機器は、複数の蓄電素子を内蔵し、無線充電できる無線
受信部を有することを特徴とする。
【０３０３】
また、図１７（Ａ）及び図１７（Ｂ）に電子機器の使用例について説明する。
【０３０４】
図１７（Ａ）は、車などの移動体の車内で情報端末を操作している例を示す。
【０３０５】
５１０３はハンドルであり、内部にアンテナを有している。ハンドル５１０３内部のアン
テナから電子機器５１００に電力供給できるようにする。電子機器５１００は複数の蓄電
素子を有しており、そのうちの少なくとも一つが無線充電によって充電される。ハンドル
５１０３に電子機器５１００を固定できるような治具を設けてもよい。ハンドル５１０３
に電子機器５１００を固定すれば、ハンドフリーで電話、またはテレビ電話をかけること
もできる。また、電子機器５１００に設けたマイクで音声認証し、操縦者の音声によって
車を操縦することもできる。
【０３０６】
例えば、電子機器５１００を停車中に操作して位置情報を表示部５１０２に表示させるこ
とができる。また、車の表示部５１０１に表示していない情報、例えばエンジン回転数、
ハンドル角度、温度、タイヤ空気圧などを表示部５１０２に表示させてもよい。表示部５
１０２はタッチ入力機能を有する。また、車外を撮影する１つまたは複数のカメラを用い
て車外の様子を表示部５１０２に表示させることもでき、例えばバックモニターとしても
用いることができる。また、居眠り運転を防止するために、車から走行速度などの情報を
無線で受信し、走行速度をモニタリングしながら走行時は、電子機器５１００から運転手
を撮影し、目を閉じている状態が長いと電子機器５１００を振動させる、または、警告音
や、音楽が流れるようにする設定などを運転手が適宜選択できる。また、車の停止時には
運転手の撮影を停止して省電力を図り、さらに停止中には無線で電子機器５１００の蓄電
素子を充電することができるようにしてもよい。
【０３０７】
車などの移動体においては、上述したように様々な利用が考えられ、電子機器５１００は
、そのいろいろな機能を持たせるために多くのセンサや、複数のアンテナが内蔵されるこ
とが望まれる。車などの移動体は、電源を有しているが制限があり、移動体を駆動させる
電力などを考慮すると、電子機器５１００に使用する電力はなるべく少なく抑えることが
好ましく、特に電気自動車などは電子機器５１００が使用する消費電力によって走行距離
が短くなる恐れがある。電子機器５１００にいろいろな機能を持たせても同時に全ての機
能を使用することは少なく、必要に応じて１つの機能または２つの機能だけ使用すること
が多い。機能ごとに蓄電素子を用意し、複数の蓄電素子を有する電子機器５１００にいろ
いろな機能を持たせる場合、使用したい機能だけをオン状態としてそれぞれの機能に対応
する蓄電素子から電力を供給することで省電力化が図れる。さらに、複数の蓄電素子のう
ち、停止している機能に対応する蓄電素子は、車に設けたアンテナから無線充電すること
ができる。
【０３０８】
また、図１７（Ｂ）は、飛行機などの機内で情報端末を操作している例を示す。飛行機な
どの機内においては個人の情報端末を使用できる時間などが制限されることもあり、長時
間のフライトである場合には飛行機に備え付けの情報端末が使用できることが望まれる。
【０３０９】
電子機器５２００は、映画やゲームや宣伝などの映像を表示する表示部５２０２を有して
おり、通信機能により飛行位置や、到着時間などをリアルタイムに取得できる情報端末で
ある。また、表示部５２０２はタッチ入力機能を有する。
【０３１０】
また、シート５２０１に設けられた凹部に電子機器５２００をはめこみ、電子機器５２０
０と重なる位置にアンテナ設置部５２０３を設け、はめ込んでいる間は無線充電できるよ
うにする。また、電子機器５２００は、使用者が体調不良などを乗務員に連絡したい場合
の電話や連絡ツールとしても機能させることができる。電子機器５２００に翻訳機能など
を持たせておけば、乗務員とは言語の異なる乗員であっても電子機器５２００の表示部５
２０２を用いてコミュニケーションをとることができる。また、隣り合った言語の異なる
乗員同士でも電子機器５２００の表示部５２０２を用いてコミュニケーションをとること
ができる。また、例えば、乗員が寝ている間、表示部５２０２に「起こさないでください
」と英語表示させ続ける、など伝言板としても機能させることもできる。
【０３１１】
電子機器５２００は、機能ごとに蓄電素子を複数有し、複数の蓄電素子を有する電子機器
であり、使用したい機能だけをオン状態とし、使用していない機能をオフ状態とし、省電
力化が図れる。さらに、複数の蓄電素子のうち、停止している機能に対応する蓄電素子は
、アンテナ設置部５２０３から無線充電することができる。
【０３１２】
また、機内においては、危険物は持ち込むことが困難であり、小型蓄電素子を複数有する
電子機器５２００は、安全性が高く、例え一つの蓄電素子が爆発したとしてもサイズが小
さいため、被害を最小限に抑えることができる。また、故障、爆発、または破壊によって
、一つの蓄電素子が使えなくなっても他の蓄電素子を用いることで電子機器５２００が有
する機能の一部は使用できる。
【０３１３】
また、飛行機の電力系統の異常があった場合、複数のシートにそれぞれある電子機器５２
００の複数の蓄電素子を非常用に使用できるように設計してもよい。複数のシートにそれ
ぞれある電子機器５２００は全て同じ製品であり、同じ設計であるため、非常用電源とし
て直列接続できるようにシステムを構築してもよい。
【０３１４】
電子機器５２００が有する複数の小型蓄電素子としては、リチウムポリマー電池などのリ
チウムイオン二次電池、リチウムイオンキャパシタ、電気二重層キャパシタ、レドックス
キャパシタのいずれか一、または複数種用いることができる。
【０３１５】
本実施の形態に示す構成は、他の実施の形態に示す構成と適宜組み合わせて用いることが
できる。
【０３１６】
（実施の形態５）
本実施の形態では、本発明の一態様である人工臓器の例を示す。
【０３１７】
図１８は、ペースメーカの一例を示す断面模式図である。
【０３１８】
ペースメーカ本体５３００は、蓄電素子５３０１ａ、５３０１ｂと、レギュレータと、制
御回路と、アンテナ５３０４と、右心房へのワイヤ５３０２、右心室へのワイヤ５３０３
とを少なくとも有している。
【０３１９】
ペースメーカ本体５３００は手術により体内に設置され、二本のワイヤは、人体の鎖骨下
静脈５３０５を通過させて一方のワイヤ先端が右心室、もう一方のワイヤ先端が右心房に
設置されるようにする。
【０３２０】
また、アンテナ５３０４で電力が受信でき、その電力は複数の蓄電素子５３０１ａ、５３
０１ｂに充電され、ペースメーカの交換頻度を少なくすることができる。ペースメーカ本
体５３００は複数の蓄電素子を有しているため、安全性が高く、一方が故障したとしても
もう一方が機能させることができるため、補助電源としても機能する。また、ペースメー
カに設ける蓄電素子をさらに複数に分けて薄型の蓄電素子とすれば、ＣＰＵなどを含む制
御回路が設けられているプリント基板に搭載し、ペースメーカ本体５３００の小型化や、
ペースメーカ本体５３００の厚さを薄くすることができる。
【０３２１】
また、電力を受信できるアンテナ５３０４とは別に、生理信号を送信できるアンテナを有
していてもよく、例えば、脈拍、呼吸数、心拍数、体温などの生理信号を外部のモニタ装
置で確認できるような心臓活動を監視するシステムを構成してもよい。
【０３２２】
本実施の形態により、小型化や薄型化が実現できれば、ペースメーカ本体５３００を埋め
込んだ場所に生じる凸部を目立たない大きさにすることができる。
【０３２３】
なお、このペースメーカの設置方法も一例であって、心臓疾患に合わせて様々な形態とな
る場合がある。
【０３２４】
また、本実施の形態は、ペースメーカに限定されない。ペースメーカよりも普及している
人工臓器として人工内耳がある。人工内耳は音を電気信号に変え、蝸牛の中に入れた刺激
装置で聴神経を直接刺激する装置である。
【０３２５】
人工内耳は手術で耳の奥などに埋め込む第１の装置と、音をマイクで拾って埋め込んだ第
１の装置へ送る第２の装置とで構成される。第１の装置と第２の装置は電気的には接続さ
れておらず、ワイヤレスで送受信するシステムである。第１の装置は、音を変換した電気
信号を受信するアンテナと、蝸牛に達するワイヤとを少なくとも有している。また、第２
の装置は、音を電気信号に変換するための音声処理部と、その電気信号を第１の装置に送
信する送信回路とを少なくとも有している。
【０３２６】
本実施の形態では、第１の装置と第２の装置の両方に小型の蓄電素子を設けることで、人
工内耳の小型化を図ることができる。
【０３２７】
また、人工内耳は小児の段階で手術して埋め込むことが多く、小型化が望まれている。
【０３２８】
本実施の形態により、人工内耳の小型化が実現できれば、人工内耳を埋め込んだ場所に生
じる凸部を目立たない大きさにすることができる。
【０３２９】
本実施の形態に示す構成は、他の実施の形態に示す構成と適宜組み合わせて用いることが
できる。
【０３３０】
（実施の形態６）
本実施の形態では、本発明の一態様であるウェアラブルな電子機器の例を示す。
【０３３１】
複雑な外形形状の電子機器とする場合、複数の小型の蓄電素子を適宜、所定の場所に配置
させることで、電子機器の設計の自由度を上げることができる。図１９（Ａ）に示すよう
に電子機器５４００は、円筒形であり、人体に装着するためには、１つの蓄電素子よりも
複数の蓄電素子に分けて適宜配置することで重量感を緩和させることができる。また、多
くの機能を持たせると、待機時の蓄電素子の消費が多くなるため、機能ごとに蓄電素子を
用意する。複数の蓄電素子を有する電子機器５４００にいろいろな機能を持たせる場合、
使用したい機能だけをオン状態としてそれぞれの機能に対応する蓄電素子から電力を供給
することで省電力化が図れる。
【０３３２】
図１９（Ａ）に示すように電子機器５４００は、左腕の上腕部に位置する服５４０１の上
から装着している。服５４０１としては、軍服、防護服、スーツ、制服、宇宙服などの袖
のある服が挙げられる。装着する方法としては特に限定されないが、上腕部に重なる服に
縫製加工によって縫い付ける方式や、上腕部に重なる服にマジックテープ（登録商標）な
どを設けて電子機器５４００を貼り付ける方式、バンドや留め金などで固定する方式、帯
状の板バネで巻きつける方式などがある。
【０３３３】
また、電子機器５４００はアンテナを有しており、電子機器５４００を肌の上から装着し
、無線充電を行っている場合の斜視図を図１９（Ｂ）に示す。図１９（Ｂ）では、上腕５
４０２に電子機器５４００を装着している。皮膚に接するため、電子機器５４００の肌に
触れる表面は、肌に優しいフィルムや、皮革、紙、布などの天然素材を用いることが好ま
しい。また、５４１２は、電力送信装置であり、電子機器５４００に電波５４１３を用い
て無線で充電を行うことができる。また、電子機器５４００は、電力だけでなく、その他
の情報も送受信できるアンテナや回路を設けることで、その他の情報も送受信できる。例
えば、電子機器５４００をスマートフォンのように用いることもできる。
【０３３４】
本実施の形態に示す構成は、他の実施の形態に示す構成と適宜組み合わせて用いることが
できる。
【０３３５】
（実施の形態７）
本実施の形態では、図２０を用いて、本発明の一態様が適用可能な、電子デバイスの一例
について説明する。
【０３３６】
図２０（Ａ）は眼鏡型デバイス５５００の上面図、図２０（Ｂ）はその斜視図である。
【０３３７】
眼鏡型デバイス５５００は、装着時に使用者の側頭部に沿って配置される部分、以下テン
プル部というが、左右のテンプル部それぞれに複数の蓄電素子５５０１を有する。
【０３３８】
また眼鏡型デバイス５５００は、端子部５５０４を有していてもよい。端子部５５０４か
ら蓄電素子５５０１に充電をすることができる。また蓄電素子５５０１同士は電気的に接
続されていることが好ましい。蓄電素子５５０１同士が電気的に接続されていることで、
一つの端子部５５０４から全ての蓄電素子５５０１に充電をすることができる。
【０３３９】
また眼鏡型デバイス５５００は、表示部５５０２を有していてもよい。また制御部５５０
３を有していてもよい。制御部５５０３により、蓄電素子５５０１の充放電を制御し、ま
た表示部５５０２に表示する画像データを生成することができる。また制御部５５０３に
無線通信機能を有するチップを搭載することで、外部とデータの送受信が行える。
【０３４０】
また、図２０（Ｃ）の上面図に示すように、表示部５５０２を有さない眼鏡型デバイス５
５１０としてもよい。眼鏡型デバイス５５１０には、外付けの表示部５５１２を取り付け
てもよい。眼鏡型デバイス５５１０に外付けの表示部５５１２を取り付けることで、使用
者の目と表示部５５１２との距離を調整することが容易となる。
【０３４１】
また、眼鏡型デバイス５５１０と、外付けの表示部５５１２との間で無線通信および無線
給電を行ってもよい。
【０３４２】
本実施の形態に示す構成は、他の実施の形態に示す構成と適宜組み合わせて用いることが
できる。
【０３４３】
（実施の形態８）
本実施の形態では、実施の形態１で示したデバイス１０に適用可能な半導体装置の一例に
ついて、図２１及び図２２を用いて説明を行う。
【０３４４】
図２１は、デバイス１０に適用可能な半導体装置１３００の断面図である。
【０３４５】
半導体装置１３００は、基板７００と、トランジスタ３００と、蓄電素子７４０と、絶縁
膜７４１と、絶縁膜７４２と、配線７４３と、配線７０８と、を有している。
【０３４６】
半導体装置１３００は、同一基板にトランジスタ３００と蓄電素子７４０が設けられてい
る。
【０３４７】
基板７００、蓄電素子７４０、絶縁膜７４１、絶縁膜７４２、配線７０８の詳細について
は、図２に示す半導体装置１０００の記載を参照すればよい。
【０３４８】
配線７４３は、配線としての機能の他に、蓄電素子７４０の集電体としての機能を有して
もよい。配線７４３の詳細については、図５に示す集電体層２０２の記載を参照すればよ
い。
【０３４９】
なお、図２１おいて、符号及びハッチングパターンが与えられていない領域は絶縁体で構
成された領域を表している。該領域には、酸化アルミニウム、窒化酸化アルミニウム、酸
化マグネシウム、酸化シリコン、酸化窒化シリコン、窒化酸化シリコン、窒化シリコン、
酸化ガリウム、酸化ゲルマニウム、酸化イットリウム、酸化ジルコニウム、酸化ランタン
、酸化ネオジム、酸化ハフニウム、酸化タンタルなどから選ばれた一種以上含む絶縁体を
用いることができる。また、該領域には、ポリイミド樹脂、ポリアミド樹脂、アクリル樹
脂、シロキサン樹脂、エポキシ樹脂、フェノール樹脂等の有機樹脂を用いることもできる
。
【０３５０】
次にトランジスタ３００の詳細について、図２２を用いて説明を行う。
【０３５１】
図２２（Ａ）及び図２２（Ｂ）は、トランジスタ３００の上面図および断面図である。図
２２（Ａ）は上面図であり、図２２（Ａ）に示す一点鎖線Ａ−Ｂ方向の断面が図２２（Ｂ
）に相当する。なお、図２２（Ａ）及び図２２（Ｂ）では、図の明瞭化のために一部の要
素を拡大、縮小、または省略して図示している。また、一点鎖線Ａ−Ｂ方向をチャネル長
方向と呼称する場合がある。
【０３５２】
図２２（Ｂ）に示すトランジスタ３００は、第１のゲートとして機能する導電膜３８０と
、第２のゲートとして機能する導電膜３８８と、半導体３８２と、ソース及びドレインと
して機能する導電膜３８３及び導電膜３８４と、絶縁膜３８１と、絶縁膜３８５と、絶縁
膜３８６と、絶縁膜３８７と、を有する。
【０３５３】
導電膜３８０は、絶縁表面上に設けられる。導電膜３８０と、半導体３８２とは、絶縁膜
３８１を間に挟んで、互いに重なる。また、導電膜３８８と、半導体３８２とは、絶縁膜
３８５、絶縁膜３８６及び絶縁膜３８７を間に挟んで、互いに重なる。また、導電膜３８
３及び導電膜３８４は、半導体３８２に、接続されている。
【０３５４】
導電膜３８０及び導電膜３８８の詳細は、図１１に示す導電膜６７３及び導電膜６７４の
記載を参照すればよい。
【０３５５】
導電膜３８０と導電膜３８８は、異なる電位が与えられてもよいし、同時に同じ電位が与
えられてもよい。トランジスタ３００は、第２のゲート電極として機能する導電膜３８８
を設けることで、しきい値電圧を安定化させることが可能になる。なお、導電膜３８８は
、場合によっては省略してもよい。
【０３５６】
半導体３８２の詳細は、図１１に示す半導体６６２の記載を参照すればよい。また、半導
体３８２は、一層でも良いし、複数の半導体層の積層でも良い。
【０３５７】
導電膜３８３及び導電膜３８４の詳細は、図１１に示す導電膜６７１及び導電膜６７２の
記載を参照すればよい。
【０３５８】
絶縁膜３８１の詳細は、図１１に示す絶縁膜６５３の記載を参照すればよい。
【０３５９】
なお、図２２（Ｂ）では、半導体３８２、導電膜３８３及び導電膜３８４上に、順に積層
された絶縁膜３８５乃至絶縁膜３８７が設けられている場合を例示しているが、半導体３
８２、導電膜３８３及び導電膜３８４上に設けられる絶縁膜は、一層でも良いし、複数の
絶縁膜の積層でも良い。
【０３６０】
半導体３８２に酸化物半導体を用いた場合、絶縁膜３８６は、化学量論的組成以上の酸素
が含まれており、加熱により上記酸素の一部を半導体３８２に供給する機能を有する絶縁
膜であることが望ましい。ただし、絶縁膜３８６を半導体３８２上に直接設けると、絶縁
膜３８６の形成時に半導体３８２にダメージが与えられる場合、図２２（Ｂ）に示すよう
に、絶縁膜３８５を半導体３８２と絶縁膜３８６の間に設けると良い。絶縁膜３８５は、
その形成時に半導体３８２に与えるダメージが絶縁膜３８６の場合よりも小さく、なおか
つ、酸素を透過する機能を有する絶縁膜であることが望ましい。ただし、半導体３８２に
与えられるダメージを小さく抑えつつ、半導体３８２上に絶縁膜３８６を直接形成するこ
とができるのであれば、絶縁膜３８５は必ずしも設けなくとも良い。
【０３６１】
例えば、絶縁膜３８６及び絶縁膜３８５として、酸化シリコンまたは酸化窒化シリコンを
含む材料を用いることが好ましい。または、酸化アルミニウム、酸化窒化アルミニウム、
酸化ガリウム、酸化窒化ガリウム、酸化イットリウム、酸化窒化イットリウム、酸化ハフ
ニウム、酸化窒化ハフニウム等の金属酸化物を用いることもできる。
【０３６２】
絶縁膜３８７は、酸素、水素、水の拡散を防ぐブロッキング効果を有することが、望まし
い。或いは、絶縁膜３８７は、水素、水の拡散を防ぐブロッキング効果を有することが、
望ましい。
【０３６３】
絶縁膜は、密度が高くて緻密である程、また未結合手が少なく化学的に安定である程、よ
り高いブロッキング効果を示す。酸素、水素、水の拡散を防ぐブロッキング効果を示す絶
縁膜は、例えば、酸化アルミニウム、酸化窒化アルミニウム、酸化ガリウム、酸化窒化ガ
リウム、酸化イットリウム、酸化窒化イットリウム、酸化ハフニウム、酸化窒化ハフニウ
ム等を用いて、形成することができる。水素、水の拡散を防ぐブロッキング効果を示す絶
縁膜は、例えば、窒化シリコン、窒化酸化シリコン等を用いることができる。
【０３６４】
絶縁膜３８７が水、水素などの拡散を防ぐブロッキング効果を有する場合、パネル内の樹
脂や、パネルの外部に存在する水、水素などの不純物が、半導体３８２に侵入するのを防
ぐことができる。半導体３８２に酸化物半導体を用いる場合、酸化物半導体に侵入した水
または水素の一部は電子供与体（ドナー）となるため、上記ブロッキング効果を有する絶
縁膜３８７を用いることで、トランジスタ３００の閾値電圧がドナーの生成によりシフト
するのを防ぐことができる。
【０３６５】
また、半導体３８２に酸化物半導体を用いる場合、絶縁膜３８７が酸素の拡散を防ぐブロ
ッキング効果を有することで、酸化物半導体からの酸素が外部に拡散するのを防ぐことが
できる。よって、酸化物半導体中において、ドナーとなる酸素欠損が低減されるので、ト
ランジスタ３００の閾値電圧がドナーの生成によりシフトするのを防ぐことができる。
【０３６６】
なお、トランジスタ３００は、実施の形態１で示したトランジスタ７３０に適用してもよ
い。
【０３６７】
半導体装置１３００はデバイス１０に適用可能である。例えば、トランジスタ３００を用
いて、図１のデバイス１０に含まれる表示部１６又は表示駆動回路１９を作製し、蓄電素
子７４０を用いて蓄電素子１７を作製することで、デバイス１０を小型化又は薄膜化する
ことが可能になる。
【０３６８】
本実施の形態に示す構成は、他の実施の形態に示す構成と適宜組み合わせて用いることが
できる。
【符号の説明】
【０３６９】
１０    デバイス
１１    ＣＰＵ
１２    蓄電素子
１３    レギュレータ
１４    無線受信部
１５    制御モジュール
１６    表示部
１７    蓄電素子
１８    レギュレータ
１９    表示駆動回路
２０    無線受信部
２１    表示モジュール
２２    通信回路
２３    蓄電素子
２４    レギュレータ
２５    無線受信部
２６    通信モジュール
２００    ＥＤＬＣ
２０１    絶縁膜
２０２    集電体層
２０３    活物質層
２０４    電解質層
２０５    活物質層
２０６    集電体層
２０７    絶縁膜
２０８    配線
２０９    セパレータ
２１０    ＥＤＬＣ
２１３    活物質層
２１４    セパレータ
２１５    活物質層
２１６    電解液
２１７    絶縁膜
２２０    ＥＤＬＣ
２３０    ＥＤＬＣ
２４０    ＥＤＬＣ
２５１    絶縁膜
３００    トランジスタ
３８０    導電膜
３８１    絶縁膜
３８２    半導体
３８３    導電膜
３８４    導電膜
３８５    絶縁膜
３８６    絶縁膜
３８７    絶縁膜
３８８    導電膜
６４０    基板
６５１    絶縁膜
６５２    絶縁膜
６５３    絶縁膜
６５４    絶縁膜
６５５    絶縁膜
６５６    絶縁膜
６６０    半導体
６６１    半導体
６６２    半導体
６６３    半導体
６７１    導電膜
６７１ａ    導電膜
６７１ｂ    導電膜
６７２    導電膜
６７２ａ    導電膜
６７２ｂ    導電膜
６７３    導電膜
６７４    導電膜
７００    基板
７０１    プラグ
７０２    プラグ
７０３    プラグ
７０４    プラグ
７０５    配線
７０６    配線
７０７    配線
７０８    配線
７２０    トランジスタ
７２１    不純物領域
７２２    不純物領域
７２３    チャネル領域
７２４    ゲート絶縁膜
７２５    側壁絶縁層
７２６    ゲート電極
７２７    素子分離層
７３０    トランジスタ
７３１    絶縁膜
７３２    絶縁膜
７４０    蓄電素子
７４１    絶縁膜
７４２    絶縁膜
７４３    配線
７５０    トランジスタ
７５１    不純物領域
７５２    不純物領域
７５３    チャネル領域
７５４    ゲート絶縁膜
７５５    側壁絶縁層
７５６    ゲート電極
７５７    絶縁膜
１０００    半導体装置
１２００    半導体装置
１３００    半導体装置
５０００    筐体
５００１    表示部
５００２    表示部
５００３    スピーカ
５００４    ＬＥＤランプ
５００５    操作キー
５００６    接続端子
５００７    センサ
５００８    マイクロフォン
５００９    スイッチ
５０１０    赤外線ポート
５０１１    記録媒体読込部
５０１２    支持部
５０１３    イヤホン
５０１４    アンテナ
５０１５    シャッターボタン
５０１６    受像部
５１００    電子機器
５１０１    表示部
５１０２    表示部
５１０３    ハンドル
５２００    電子機器
５２０１    シート
５２０２    表示部
５２０３    アンテナ設置部
５３００    ペースメーカ本体
５３０１ａ    蓄電素子
５３０１ｂ    蓄電素子
５３０２    ワイヤ
５３０３    ワイヤ
５３０４    アンテナ
５３０５    鎖骨下静脈
５４００    電子機器
５４０１    服
５４０２    上腕
５４１３    電波
５５００    眼鏡型デバイス
５５０１    蓄電素子
５５０２    表示部
５５０３    制御部
５５０４    端子部
５５１０    眼鏡型デバイス
５５１２    表示部
【図１】
2020010049.tif 000003
【図２】
2020010049.tif 000004
【図３】
2020010049.tif 000005
【図４】
2020010049.tif 000006
【図５】
2020010049.tif 000007
【図６】
2020010049.tif 000008
【図７】
2020010049.tif 000009
【図８】
2020010049.tif 000010
【図９】
2020010049.tif 000011
【図１０】
2020010049.tif 000012
【図１１】
2020010049.tif 000013
【図１２】
2020010049.tif 000014
【図１３】
2020010049.tif 000015
【図１４】
2020010049.tif 000016
【図１５】
2020010049.tif 000017
【図１６】
2020010049.tif 000018
【図１７】
2020010049.tif 000019
【図１８】
2020010049.tif 000020
【図１９】
2020010049.tif 000021
【図２０】
2020010049.tif 000022
【図２１】
2020010049.tif 000023
【図２２】
2020010049.tif 000024